(57)【要約】      （修正有）【課題】高活性でより共重合性の高い付加重合触媒を得ることができる接触物、該接触物の製造方法、該接触物を用いる付加重合用触媒、および該付加重合用触媒を用いる付加重合体の製造方法を提供すること。【解決手段】下式［１］で表される化合物と、特定の化合物とを接触させてなる接触物の製造方法：Ｍ（Ｌ１）２［１］（式中、Ｍは周期律表第１２族原子を表し；Ｌ１は炭素原子数１〜２０のヒドロカルビル基を表し、２つのＬ１は互いに同一または異なる。）【選択図】なし【特許請求の範囲】
【請求項１】
下式［１］で表される化合物と、下式［２］または［３］で表される化合物とを接触させてなる接触物の製造方法：
Ｍ（Ｌ１）２                            ［１］
2012072375.tif 000013
式中、Ｍは周期律表第１２族原子を表し；Ｌ１は炭素原子数１〜２０のヒドロカルビル基を表し、２つのＬ１は互いに同一または異なり；Ｒ１およびＲ２はそれぞれ互いに同一または異なり、炭素原子数が１〜２０のハロゲン化ヒドロカルビル基を表し；Ｔ１は炭素原子または硫黄原子を表し；Ｔ２は酸素原子または硫黄原子を表し；Ｔ３は周期律表第１６族原子を表す。
【請求項２】
Ｍが亜鉛原子である請求項１に記載の接触物の製造方法。
【請求項３】
Ｔ１が炭素原子である請求項１または２に記載の接触物の製造方法。
【請求項４】
Ｔ２が酸素原子である請求項１〜３のいずれかに記載の接触物の製造方法。
【請求項５】
Ｔ３が酸素原子である請求項１〜４のいずれかに記載の接触物の製造方法。
【請求項６】
Ｒ１およびＲ２が炭素原子数１〜２０のフッ素化ヒドロカルビル基である請求項１〜５のいずれかに記載の接触物の製造方法。
【請求項７】
Ｒ１およびＲ２が炭素原子数１〜１０の直鎖または分岐フッ素化ヒドロカルビル基である請求項１〜６のいずれかに記載の接触物の製造方法。
【請求項８】
接触物が付加重合用触媒成分である請求項１〜７のいずれかに記載の製造方法。
【請求項９】
請求項８記載の製造方法で製造される付加重合用触媒成分と、周期律表第３族〜第１１族の遷移金属化合物とを接触させてなる付加重合用触媒の製造方法。
【請求項１０】
請求項８記載の製造方法で製造される付加重合用触媒成分と、周期律表第３族〜第１１族の遷移金属化合物と、有機アルミニウム化合物とを接触させてなる付加重合用触媒の製造方法。
【請求項１１】
請求項９または１０の製造方法で製造される付加重合用触媒の存在下に付加重合性単量体を重合してなる付加重合体の製造方法。
【発明の詳細な説明】
【技術分野】
【０００１】
本発明は、付加重合用触媒成分として有用な接触物の製造方法、該接触物を用いる付加重合用触媒の製造方法、および該付加重合用触媒を用いる付加重合体の製造方法に関する。
【背景技術】
【０００２】
付加重合体は、機械的性質等に優れ、また、安価で経済的であることから、その物性を利用して、種々な用途に、例えば、自動車分野、フィルム分野、産業材分野等で用いられている。
このような付加重合体の製造方法としては、例えば、特許文献１には、ビス（ペンタフルオロフェノキシ）亜鉛、第３〜１３族もしくはランタノイド系列金属化合物、および有機アルミニウム化合物を接触させてなるオレフィン重合用触媒を用いる方法が記載されている。
付加重合においては、製造コストの改善や製造される付加重合体内に含まれる触媒成分に由来する灰分比率を減少させるという観点から、付加重合用触媒の更なる高活性化が求められている。また、付加共重合において、触媒の共重合性が向上すれば、より多様な分子設計が可能となることから、より共重合性の高い付加重合触媒が求められている。
【先行技術文献】
【特許文献】
【０００３】
【特許文献１】特開２００１−１８１３２７号公報（２００１年７月３日公開）
【発明の概要】
【発明が解決しようとする課題】
【０００４】
かかる現状において、本発明が解決しようとする課題は、高活性でより共重合性の高い付加重合触媒を得ることができる接触物、該接触物の製造方法、該接触物を用いる付加重合用触媒、および該付加重合用触媒を用いる付加重合体の製造方法を提供することにある。
【課題を解決するための手段】
【０００５】
本発明は、下式［１］で表される化合物と、下式［２］または［３］で表される化合物とを接触させてなる接触物の製造方法である：
Ｍ（Ｌ１）２                            ［１］
2012072375.tif 000002
式中、Ｍは周期律表第１２族原子を表し；Ｌ１は炭素原子数１〜２０のヒドロカルビル基を表し、２つのＬ１は互いに同じか異なり；Ｒ１およびＲ２はそれぞれ互いに同一または異なり、炭素原子数が１〜２０のハロゲン化ヒドロカルビル基を表し；Ｔ１は炭素原子または硫黄原子を表し；Ｔ２は酸素原子または硫黄原子を表し；Ｔ３は周期律表第１６族原子を表す。
【０００６】
また本発明は、上記の製造方法で製造される接触物（付加重合用触媒成分として）と、周期律表第３族〜第１１族の遷移金属化合物と、任意に有機アルミニウム化合物とを接触させてなる付加重合用触媒の製造方法である。以下、付加重合用触媒成分と、周期律表第３族〜第１１族の遷移金属化合物とを接触させてなる付加重合用触媒の製造方法を「重合触媒の製造方法−１」と言い、付加重合用触媒成分と、周期律表第３族〜第１１族の遷移金属化合物と、有機アルミニウム化合物とを接触させてなる付加重合用触媒の製造方法を「重合触媒の製造方法−２」と言う。
【０００７】
さらに本発明は、上記の重合触媒の製造方法−１または２で製造される付加重合用触媒の存在下に付加重合性単量体を重合してなる付加重合体の製造方法である。
【発明の効果】
【０００８】
本発明によれば、活性および共重合性の高い付加重合用触媒の製造方法、および該付加重合用触媒を用いる付加重合体の製造方法が提供される。
【発明を実施するための形態】
【０００９】
Ｍの周期律表第１２族原子として、亜鉛原子、カドミウム原子、水銀原子を例示することが出来る。上記のMは好ましくは亜鉛原子である。
Ｌ1の炭素原子数１〜２０のヒドロカルビル基として、炭素原子数１〜２０のアルキル基、炭素原子数２〜２０のアルケニル基、炭素原子数６〜２０のアリール基、および炭素原子数７〜２０のアラルキル基を例示することができる。該ヒドロカルビル基は置換基を有していてもよい。該置換基として、アルコキシ基（例えば、メトキシ基およびエトキシ基）、アリールオキシ基（例えば、フェノキシ基）ならびにアラルキルオキシ基（例えば、ベンジルオキシ基）のようなヒドロカルビルオキシ基を例示することができる。
【００１０】
上記のアルキル基として、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、ｎ−ヘキシル基、ｎ−ヘプチル基、ｎ−オクチル基、ｎ−デシル基、ｎ−ドデシル基、ｎ−ペンタデシル基、およびｎ−エイコシル基を例示することができる。中でも、好ましくはメチル基、エチル基、イソプロピル基、ｔｅｒｔ−ブチル基またはイソブチル基である。
【００１１】
上記のアルケニル基として、ビニル基、アリル基、プロペニル基、２−メチル−２−プロペニル基、ホモアリル基、ペンテニル基、ヘキセニル基、ヘプテニル基、オクテニル基、ノネニル基、およびデセニル基を例示することができる。
【００１２】
上記のアリール基として、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、イソブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、およびアントラセニル基を例示することができる。中でも、好ましくはフェニル基である。
【００１３】
上記のアラルキル基として、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（イソブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、ナフチルメチル基、およびアントラセニルメチル基を例示することができる。中でも、好ましくはベンジル基である。
【００１４】
上記のＬ1は、好ましくは炭素原子数１〜２０のアルキル基または炭素原子数６〜２０のアリール基であり、より好ましくは炭素原子数１〜２０のアルキル基であり、更に好ましくはメチル基、エチル基、ｎ−プロピル基、イソプロピル基、ｎ−ブチル基、ｓｅｃ−ブチル基、ｔｅｒｔ−ブチル基またはイソブチル基であり、特に好ましくはエチル基である。
【００１５】
式［１］で表される化合物は公知の化合物であってもよい。該化合物として、ジメチル亜鉛、ジエチル亜鉛、ジ−ｎ−プロピル亜鉛、ジ−ｎ−ブチル亜鉛、ジイソブチル亜鉛およびジ−ｎ−ヘキシル亜鉛のようなジアルキル亜鉛；ジフェニル亜鉛およびジナフチル亜鉛のようなジアリール亜鉛；、ビス（シクロペンタジエニル）亜鉛；ならびにジアリル亜鉛のようなジアルケニル亜鉛や、これらの２以上の組み合わせを例示することができる。中でも、好ましくはジアルキル亜鉛であり、より好ましくはジメチル亜鉛、ジエチル亜鉛、ジ−ｎ−プロピル亜鉛、ジ−ｎ−ブチル亜鉛、ジイソブチル亜鉛またはジ−ｎ−ヘキシル亜鉛であり、更に好ましくはジメチル亜鉛またはジエチル亜鉛であり、特に好ましくはジエチル亜鉛である。
【００１６】
上式［２］および［３］におけるＲ１およびＲ２の炭素原子数１〜２０のハロゲン化ヒドロカルビル基として、パーフルオロメチル基、１，２，２，２−テトラフルオロエチル基、パーフルオロエチル基、パーフルオロ（ｎ−プロピル）基、２，２，２−トリフルオロ−１−トリフルオロメチルエチル基、パーフルオロイソプロピル基、パーフルオロ（ｎ−ブチル）基、パーフルオロ（ｓｅｃ−ブチル）基、パーフルオロイソブチル基、パーフルオロ（ｔｅｒｔ−ブチル）基、パーフルオロ（ｎ−ペンチル）基、パーフルオロ（ｎ−ヘキシル）基、パーフルオロシクロヘキシル基、ペンタフルオロフェニル基、パーフルオロ（ｎ−ヘプチル）基、パーフルオロ（ｎ−オクチル）基、パーフルオロ（ｎ−ノニル）基、パーフルオロ（ｎ−デシル）基、パーフルオロデカヒドロナフチル基、パーフルオロ（ｎ−ウンデシル）基、パーフルオロ（ｎ−ドデシル）基、パーフルオロ（ｎ−トリシル）基、パーフルオロ（ｎ−ペンタデシル）基、およびパーフルオロ（ｎ−ヘプタデシル）基；ならびに上記の「フルオロ」を「クロロ」、「ブロモ」または「ヨード」に変えた基を例示することができる。中でも、好ましくは炭素原子数１〜２０のフッ素化ヒドロカルビル基である。
炭素原子数１〜２０のフッ素化ヒドロカルビル基は、好ましくは炭素原子数１〜１０の、直鎖状、分枝状または環状のフッ素化ヒドロカルビル基であり、より好ましくは１，２，２，２−テトラフルオロエチル基、パーフルオロエチル基、パーフルオロ（ｎ−プロピル）基、２，２，２−トリフルオロ−１−トリフルオロメチルエチル基、パーフルオロイソプロピル基、パーフルオロ（ｎ−ブチル）基、パーフルオロ（ｓｅｃ−ブチル）基、パーフルオロイソブチル基、パーフルオロ（ｔｅｒｔ−ブチル）基、パーフルオロ（ｎ−ペンチル）基、パーフルオロ（ｎ−ヘキシル）基、パーフルオロシクロヘキシル基、ペンタフルオロフェニル基、パーフルオロ（ｎ−ヘプチル）基、パーフルオロ（ｎ−オクチル）基、パーフルオロ（ｎ−ノニル）基、パーフルオロ（ｎ−デシル）基およびパーフルオロデカヒドロナフチル基のような炭素原子数２〜１０の、直鎖状、分枝状または環状のフッ素化ヒドロカルビル基であり、更に好ましくは、１，２，２，２−テトラフルオロエチル基、パーフルオロエチル基、パーフルオロ（ｎ−プロピル）基、２，２，２−トリフルオロ−１−トリフルオロメチルエチル基、パーフルオロイソプロピル基、パーフルオロ（ｎ−ブチル）基、パーフルオロ（ｓｅｃ−ブチル）基、パーフルオロイソブチル基、パーフルオロ（ｔｅｒｔ−ブチル）基、パーフルオロ（ｎ−ペンチル）基、パーフルオロ（ｎ−ヘキシル）、パーフルオロ（ｎ−ヘプチル）基、パーフルオロ（ｎ−オクチル）基、パーフルオロ（ｎ−ノニル）基およびパーフルオロ（ｎ−デシル）基のような炭素原子数２〜１０の、直鎖状または分枝状のフッ素化ヒドロカルビル基であり、最も好ましくは、パーフルオロエチル基、２，２，２−トリフルオロ−１−トリフルオロメチルエチル基、パーフルオロｎ−プロピル基、パーフルオロイソプロピル基またはパーフルオロ（ｎ−ペンチル）基のような炭素原子数２〜７の、直鎖状または分枝状のフッ素化ヒドロカルビル基である。
【００１７】
上式［２］および［３］において、Ｔ１は炭素原子または硫黄原子を表し、好ましくは炭素原子であり；Ｔ２は酸素原子または硫黄原子を表し、好ましくは酸素原子であり；Ｔ３は酸素原子および硫黄原子のような周期律表第１６族原子を表し、好ましくは酸素原子または硫黄原子であり、特に好ましくは酸素原子である。
【００１８】
式［２］で表される化合物は公知の化合物であってもよい。該化合物として、トリフルオロ酢酸、２，３，３，３−テトラフルオロプロピオン酸、ペンタフルオロプロピオン酸、ヘプタフルオロ酪酸、３，３，３−トリフルオロ−２−トリフルオロメチルプロピオン酸、２，３，３，３−テトラフルオロ−２−トリフルオロメチルプロピオン酸、ノナフルオロ吉草酸、２，３，３，４，４，４−ヘキサフルオロ−２−トリフルオロメチル酪酸、２，２，３，３，４，４，４−ヘキサフルオロ−３−トリフルオロメチル酪酸、３，３，３−トリフルオロ−２，２−ビス（トリフルオロメチル）プロピオン酸、ウンデカフルオロへキサン酸、トリデカフルオロヘプタン酸、１，２，２，３，３，４，４，５，５，６，６−ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、１，２，２，３，３，４，４，４ａ，５，５，６，６，７，７，８，８，８ａ−ヘプタデカフルオロデカヒドロ−１−ナフタレンカルボン酸、トリコサフルオロドデカン酸、ペンタコサフルオロトリデカン酸、ヘプタコサフルオロテトラデカン酸、ヘントリアコンタフルオロヘキサデカン酸、およびペンタトリアコンタオクタデカン酸のようなハロゲン化ヒドロカルビル基含有カルボン酸や、これらの２以上の組み合わせを例示することができる。
【００１９】
中でも、好ましくは、トリフルオロ酢酸、２，３，３，３−テトラフルオロプロピオン酸、ペンタフルオロプロピオン酸、ヘプタフルオロ酪酸、３，３，３−トリフルオロ−２−トリフルオロメチルプロピオン酸、２，３，３，３−テトラフルオロ−２−トリフルオロメチルプロピオン酸、ノナフルオロ吉草酸、２，３，３，４，４，４−ヘキサフルオロ−２−トリフルオロメチル酪酸、２，２，３，３，４，４，４−ヘキサフルオロ−３−トリフルオロメチル酪酸、３，３，３−トリフルオロ−２，２−ビス（トリフルオロメチル）プロピオン酸、ウンデカフルオロへキサン酸、トリデカフルオロヘプタン酸、１，２，２，３，３，４，４，５，５，６，６−ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、または１，２，２，３，３，４，４，４ａ，５，５，６，６，７，７，８，８，８ａ−ヘプタデカフルオロデカヒドロ−１−ナフタレンカルボン酸であり、より好ましくは、２，３，３，３−テトラフルオロプロピオン酸、ペンタフルオロプロピオン酸、ヘプタフルオロ酪酸、３，３，３−トリフルオロ−２−トリフルオロメチルプロピオン酸、２，３，３，３−テトラフルオロ−２−トリフルオロメチルプロピオン酸、ノナフルオロ吉草酸、２，３，３，４，４，４−ヘキサフルオロ−２−トリフルオロメチル酪酸、２，２，３，３，４，４，４−ヘキサフルオロ−３−トリフルオロメチル酪酸、３，３，３−トリフルオロ−２，２−ビス（トリフルオロメチル）プロピオン酸、ウンデカフルオロへキサン酸、トリデカフルオロヘプタン酸、１，２，２，３，３，４，４，５，５，６，６−ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、または１，２，２，３，３，４，４，４ａ，５，５，６，６，７，７，８，８，８ａ−ヘプタデカフルオロデカヒドロ−１−ナフタレンカルボン酸であり、更に好ましくは、２，３，３，３−テトラフルオロプロピオン酸、ペンタフルオロプロピオン酸、ヘプタフルオロ酪酸、３，３，３−トリフルオロ−２−トリフルオロメチルプロピオン酸、２，３，３，３−テトラフルオロ−２−トリフルオロメチルプロピオン酸、ノナフルオロ吉草酸、２，３，３，４，４，４−ヘキサフルオロ−２−トリフルオロメチル酪酸、２，２，３，３，４，４，４−ヘキサフルオロ−３−トリフルオロメチル酪酸、３，３，３−トリフルオロ−２，２−ビス（トリフルオロメチル）プロピオン酸、ウンデカフルオロへキサン酸、トリデカフルオロヘプタン酸、ペンタデカフルオロオクタン酸、ヘプタデカフルオロノナン酸、ノナデカフルオロデカン酸、またはヘンエイコサフルオロウンデカン酸であり、最も好ましくは、ペンタフルオロプロピオン酸、３，３，３−トリフルオロ−２−トリフルオロメチルプロピオン酸、ヘプタフルオロ酪酸、２，３，３，３−テトラフルオロ−２−トリフルオロメチルプロピオン酸、またはウンデカフルオロへキサン酸である。
【００２０】
式［３］で表される化合物は公知の化合物であってもよい。該化合物として、トリフルオロメタンスルホン酸、２，３，３，３−テトラフルオロエタンスルホン酸、ペンタフルオロエタンスルホン酸、３，３，３−トリフルオロ−２−トリフルオロメチルエタンスルホン酸、２，３，３，３−テトラフルオロ−２−トリフルオロメチルエタンスルホン酸、１−ヘプタフルオロプロパンスルホン酸、２，２，２−トリフルオロ−１−トリフルオロメチルエタンスルホン酸、１，２，２，２−テトラフルオロ−１−トリフルオロメチルエタンスルホン酸、１−ノナフルオロブタンスルホン酸、１，２，２，３，３，３−ヘキサフルオロ−１−トリフルオロメチルプロパンスルホン酸、１，１，２，２，３，３，３−ヘプタフルオロ−２−トリフルオロメチルプロパンスルホン酸、２，２，２−トリフルオロ−１，１−ビス（トリフルオロメチル）エタンスルホン酸、１−ウンデカフルオロペンタンスルホン酸、１−トリデカフルオロへキサンスルホン酸、１，２，２，３，３，４，４，５，５，６，６−ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロノナンスルホン酸、ヘンエイコサフルオロデカンスルホン酸、１，２，２，３，３，４，４，４ａ，５，５，６，６，７，７，８，８，８ａ−ヘプタデカフルオロデカヒドロ−１−ナフタレンスルホン酸、トリコサフルオロウンデカンスルホン酸、ペンタコサフルオロドデカンスルホン酸、ヘプタコサフルオロトリデカンスルホン酸、ヘントリアコンタフルオロペンタデカンスルホン酸、およびペンタトリアコンタフルオロヘプタデカンスルホン酸のようなハロゲン化ヒドロカルビル基含有スルホン酸や、これらの２以上の組み合わせを例示することができる。
【００２１】
中でも、好ましくは、トリフルオロメタンスルホン酸、２，３，３，３−テトラフルオロエタンスルホン酸、ペンタフルオロエタンスルホン酸、３，３，３−トリフルオロ−２−トリフルオロメチルエタンスルホン酸、２，３，３，３−テトラフルオロ−２−トリフルオロメチルエタンスルホン酸、１−ヘプタフルオロプロパンスルホン酸、２，２，２−トリフルオロ−１−トリフルオロメチルエタンスルホン酸、１，２，２，２−テトラフルオロ−１−トリフルオロメチルエタンスルホン酸、１−ノナフルオロブタンスルホン酸、１，２，２，３，３，３−ヘキサフルオロ−１−トリフルオロメチルプロパンスルホン酸、１，１，２，２，３，３，３−ヘプタフルオロ−２−トリフルオロメチルプロパンスルホン酸、２，２，２−トリフルオロ−１，１−ビス（トリフルオロメチル）エタンスルホン酸、１−ウンデカフルオロペンタンスルホン酸、１−トリデカフルオロへキサンスルホン酸、１，２，２，３，３，４，４，５，５，６，６−ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロノナンスルホン酸、ヘンエイコサフルオロデカンスルホン酸、または１，２，２，３，３，４，４，４ａ，５，５，６，６，７，７，８，８，８ａ−ヘプタデカフルオロデカヒドロ−１−ナフタレンスルホン酸であり、より好ましくは、２，３，３，３−テトラフルオロエタンスルホン酸、ペンタフルオロエタンスルホン酸、３，３，３−トリフルオロ−２−トリフルオロメチルエタンスルホン酸、２，３，３，３−テトラフルオロ−２−トリフルオロメチルエタンスルホン酸、１−ヘプタフルオロプロパンスルホン酸、２，２，２−トリフルオロ−１−トリフルオロメチルエタンスルホン酸、１，２，２，２−テトラフルオロ−１−トリフルオロメチルエタンスルホン酸、１−ノナフルオロブタンスルホン酸、１，２，２，３，３，３−ヘキサフルオロ−１−トリフルオロメチルプロパンスルホン酸、１，１，２，２，３，３，３−ヘプタフルオロ−２−トリフルオロメチルプロパンスルホン酸、２，２，２−トリフルオロ−１，１−ビス（トリフルオロメチル）エタンスルホン酸、１−ウンデカフルオロペンタンスルホン酸、１−トリデカフルオロへキサンスルホン酸、１，２，２，３，３，４，４，５，５，６，６−ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロノナンスルホン酸、ヘンエイコサフルオロデカンスルホン酸、または１，２，２，３，３，４，４，４ａ，５，５，６，６，７，７，８，８，８ａ−ヘプタデカフルオロデカヒドロ−１−ナフタレンスルホン酸であり、更に好ましくは、２，３，３，３−テトラフルオロエタンスルホン酸、ペンタフルオロエタンスルホン酸、３，３，３−トリフルオロ−２−トリフルオロメチルエタンスルホン酸、２，３，３，３−テトラフルオロ−２−トリフルオロメチルエタンスルホン酸、１−ヘプタフルオロプロパンスルホン酸、２，２，２−トリフルオロ−１−トリフルオロメチルエタンスルホン酸、１，２，２，２−テトラフルオロ−１−トリフルオロメチルエタンスルホン酸、１−ノナフルオロブタンスルホン酸、１，２，２，３，３，３−ヘキサフルオロ−１−トリフルオロメチルプロパンスルホン酸、１，１，２，２，３，３，３−ヘプタフルオロ−２−トリフルオロメチルプロパンスルホン酸、２，２，２−トリフルオロ−１，１−ビス（トリフルオロメチル）エタンスルホン酸、１−ウンデカフルオロペンタンスルホン酸、１−トリデカフルオロへキサンスルホン酸、ペンタデカフルオロヘプタンスルホン酸、ヘプタデカフルオロオクタンスルホン酸、ノナデカフルオロノナンスルホン酸、またはヘンエイコサフルオロデカンスルホン酸であり、最も好ましくはペンタフルオロエタンスルホン酸、３，３，３−トリフルオロ−２−トリフルオロメチルエタンスルホン酸、２，３，３，３−テトラフルオロ−２−トリフルオロメチルエタンスルホン酸、１−ヘプタフルオロプロパンスルホン酸、または１−ウンデカフルオロペンタンスルホン酸である。
【００２２】
本発明の接触物の製造方法は、式［１］で表される化合物と、式［２］で表される化合物とを接触させてもよいし、式［１］で表される化合物と、式［２］で表される化合物とを接触させてもよいし、式［１］で表される化合物と、式［２］で表される化合物と、式［３］で表される化合物とを接触させてもよい。
【００２３】
式［１］で表される化合物と、式［２］または［３］で表される化合物との接触は、好ましくは不活性気体雰囲気下で実施される。接触の温度は、通常−１００〜３００℃、好ましくは−８０〜２００℃である。接触の時間は通常１分間〜２００時間、好ましくは１０分間〜１００時間、より好ましくは１０分間〜２０時間である。接触は、溶媒の存在下または不存在下に行われる。
【００２４】
該溶媒は、式［１］で表される化合物、式［２］または［３］で表される化合物、およびそれらの接触物に対して不活性な、非極性溶媒（例えば、脂肪族炭化水素溶媒、脂環式炭化水素溶媒および芳香族炭化水素溶媒）、または極性溶媒（例えば、ハロゲン化物溶媒、エーテル系溶媒、カルボニル系溶媒、リン酸誘導体、ニトリル系溶媒、ニトロ化合物、アミン系溶媒および硫黄化合物）である。中でも、好ましくは脂肪族炭化水素溶媒、脂環式炭化水素溶媒、芳香族炭化水素溶媒またはエーテル系溶媒である。
【００２５】
脂肪族炭化水素溶媒として、ブタン、ペンタン、ヘキサン、ヘプタン、オクタン、および２，２，４−トリメチルペンタンを例示することができる。脂環式炭化水素溶媒として、シクロヘキサンを例示することができる。芳香族炭化水素溶媒として、ベンゼン、トルエンおよびキシレンを例示することができる。ハロゲン化物溶媒として、ジクロロメタン、ジフルオロメタン、クロロホルム、１，２−ジクロロエタン、１，２−ジブロモエタン、１，１，２−トリクロロ−１，２，２−トリフルオロエタン、テトラクロロエチレン、クロロベンゼン、ブロモベンゼン、およびｏ−ジクロロベンゼンを例示することができる。エーテル系溶媒として、ジメチルエーテル、ジエチルエーテル、ジイソプロピルエーテル、ジ−ｎ−ブチルエーテル、メチル−ｔｅｒｔ−ブチル−エーテル、アニソール、１，４−ジオキサン、１，２−ジメトキシエタン、ビス（２−メトキシエチル）エーテル、テトラヒドロフラン、テトラヒドロピランを例示することができる。カルボニル系溶媒として、アセトン、エチルメチルケトン、シクロヘキサノン、無水酢酸、酢酸エチル、酢酸ブチル、炭酸エチレン、炭酸プロピレン、Ｎ，Ｎ−ジメチルホルムアミド、Ｎ，Ｎ−ジメチルアセトアミド、およびＮ−メチル−２−ピロリドンを例示することができる。リン酸誘導体として、ヘキサメチルリン酸トリアミドおよびリン酸トリエチルを例示することができる。ニトリル系溶媒として、アセトニトリル、プロピオニトリル、スクシノニトリル、およびベンゾニトリルを例示することができる。ニトロ化合物として、ニトロメタンおよびニトロベンゼンを例示することができる。アミン系溶媒として、ピリジン、ピペリジンおよびモルホリンを例示することができる。硫黄化合物として、ジメチルスルホキシドおよびスルホランを例示することができる。
【００２６】
式［２］または［３］で表される化合物の使用量は、式［１］で表される化合物１モル当たり、０モルより大であり、好ましくは０モルより大で１００モル以下であり、より好ましくは０モルより大で４モル以下であり、最も好ましくは０モルより大で２モル以下である。
【００２７】
式［１］で表される化合物と、式［２］または［３］で表される化合物との接触で得られる接触物は、未反応の原料物質を含有していてもよいが、好ましくは未反応の原料物質を除去するために、不活性気体雰囲気下、溶媒で洗浄される。該溶媒は、接触時の溶媒と同じか異なる。洗浄の温度は通常−１００〜３００℃、好ましくは−８０〜２００℃である。洗浄の時間は通常１分間〜２００時間、好ましくは１０分間〜１００時間である。接触物や洗浄された接触物は減圧下、好ましくは０℃以上で１時間〜２４時間、より好ましくは０℃〜２００℃で１時間〜２４時間、更に好ましくは１０℃〜２００℃で１時間〜２４時間、特に好ましくは１０℃〜１６０℃で１時間〜１８時間、最も好ましくは１５℃〜１６０℃で１時間〜１８時乾燥される。
【００２８】
本発明の接触物の製造方法の具体例を、式［１］で表される化合物がジエチル亜鉛であり、式［２］で表される化合物がハロゲン化ヒドロカルビル基含有カルボン酸であり、式［３］で表される化合物がハロゲン化ヒドロカルビル基含有スルホン酸である場合について、具体的に説明する。ジエチル亜鉛のヘキサン溶液をトルエン（溶媒）に加え、これを０℃に冷却する。これに、ハロゲン化ヒドロカルビル基含有カルボン酸またはハロゲン化ヒドロカルビル基含有スルホン酸を、ジエチル亜鉛１モルあたり、０モルより大で４モル以下の量で滴下する。得られる混合物を９０℃〜１２０℃で１０分間〜２４時間攪拌する。反応混合物中の揮発性物質を減圧下で留去した後に、室温で減圧下１〜２０時間乾燥し、接触物を得る。
【００２９】
本発明に係る接触物は、付加重合用触媒を製造するための触媒成分として用いることができる。したがって、上記の接触物を製造する方法はまた、式［１］で表される化合物と、式［２］または［３］で表される化合物とを接触させてなる付加重合用触媒成分を製造する方法でもある。該触媒成分は担体に担持させてもよい。担体は好ましくは、粒径の整った多孔性の物質であり、無機物質または有機ポリマーが好適に使用される。該無機物質の例として、無機酸化物（上記の金属酸化物を含む）、マグネシウム化合物、粘土、粘土鉱物およびそれらの組み合わせを例示することができる。
【００３０】
該無機酸化物として、ＳｉＯ2、Ａｌ2Ｏ3、ＭｇＯ、ＺｒＯ2、ＴｉＯ2、Ｂ2Ｏ3、ＣａＯ、ＺｎＯ、ＢａＯ、ＴｈＯ2、およびこれらの混合物（例えば、ＳｉＯ2−ＭｇＯ、ＳｉＯ2−Ａｌ2Ｏ3、ＳｉＯ2−ＴｉＯ2、ＳｉＯ2−Ｖ2Ｏ5、ＳｉＯ2−Ｃｒ2Ｏ3、およびＳｉＯ2−ＴｉＯ2−ＭｇＯ）を例示することができる。中でも、ＳｉＯ2および／またはＡｌ2Ｏ3が好ましい。上記無機酸化物は少量の、Ｎａ2ＣＯ3、Ｋ2ＣＯ3、ＣａＣＯ3、ＭｇＣＯ3、Ｎａ2ＳＯ4、Ａｌ2（ＳＯ4）3、ＢａＳＯ4、ＫＮＯ3、Ｍｇ（ＮＯ3）2、Ａｌ（ＮＯ3）3、Ｎａ2Ｏ、Ｋ2Ｏ、およびＬｉ2Ｏのような炭酸塩、硫酸塩、硝酸塩または酸化物成分を含有してもかまわない。
【００３１】
上記のマグネシウム化合物として、塩化マグネシウム、臭化マグネシウム、ヨウ化マグネシウム、フッ化マグネシウムのようなハロゲン化マグネシウム；メトキシ塩化マグネシウム、エトキシ塩化マグネシウム、イソプロポキシ塩化マグネシウム、ブトキシ塩化マグネシウム、オクトキシ塩化マグネシウムのようなアルコキシマグネシウムハライド；フェノキシ塩化マグネシウム、メチルフェノキシ塩化マグネシウムウム、ブトキシマグネシウム、ｎ−オクトキシマグネシウム、２−エチルヘキソキシマグネシウムなどのアルコキシマグネシウム；フェノキシマグネシウム、ジメチルフェノキシマグネシウムのようなアリロキシマグネシウム；ならびにラウリン酸マグネシウム、ステアリン酸マグネシウムのようなマグネシウムのカルボン酸塩を例示することができる。中でも、好ましくは、ハロゲン化マグネシウムまたはアルコキシマグネシウムであり、さらに好ましくは塩化マグネシウムまたはブトキシマグネシウムである。
【００３２】
粘土または粘土鉱物として、カオリン、ベントナイト、木節粘土、ガイロメ粘土、アロフェン、ヒシンゲル石、バイロフィライト、タルク、ウンモ群、モンモリロナイト群、バーミキュライト、リョクデイ石群、パリゴルスカイト、カオリナイト、ナクライト、スメクタイト、ヘクトライト、ラポナイト、サポナイト、ディッカイト、およびハロイサイトを例示することができる。中でも、好ましくは、スメクタイト、モンモリロナイト、ヘクトライト、ラポナイトまたはサポナイトであり、さらに好ましくはモンモリロナイトまたはヘクトライトである。
【００３３】
上記の無機物質は好ましくは乾燥される。乾燥の方法として、通常１００〜１，５００℃、好ましくは１００〜１，０００℃、さらに好ましくは２００〜８００℃での加熱下に、乾燥された不活性ガス（例えば、窒素またはアルゴン）を一定の流速で数時間以上流通させる方法や、数時間減圧する方法を例示することができる。
【００３４】
無機物質は、その数平均粒子径が好ましくは、５〜１０００μｍ、より好ましくは１０〜５００μｍ、さらに好ましくは１０〜１００μｍであり、その細孔容量が好ましくは０．１ｍｌ／ｇ以上、より好ましくは０．３〜１０ｍｌ／ｇであり、その比表面積が好ましくは、１０〜１０００ｍ2／ｇ、より好ましくは１００〜５００ｍ2／ｇである。
【００３５】
上記の担体としての有機ポリマーは、好ましくは非プロトン供与性のルイス塩基性官能基を有する重合体である。該官能基は、活性水素原子を有しないルイス塩基部分を有する官能基であれば特に制限されない。該官能基として、ピリジル基、Ｎ−置換イミダゾリル基、Ｎ−置換インダゾリル基、ニトリル基、アジド基、Ｎ−置換イミノ基、Ｎ，Ｎ−二置換アミノ基、Ｎ，Ｎ−二置換アミノオキシ基、Ｎ，Ｎ，Ｎ−三置換ヒドラジノ基、ニトロソ基、ニトロ基、ニトロオキシ基、フリル基、カルボニル基、チオカルボニル基、アルコキシ基、アルキルオキシカルボニル基、Ｎ，Ｎ−二置換カルバモイル基、チオアルコキシ基、置換スルフィニル基、置換スルホニル基、置換スルホン酸基を例示することができる。中でも、好ましくは複素環基であり、さらに好ましくは酸素原子および／または窒素原子を環内に有する芳香族複素環基であり、特に好ましくはピリジル基、Ｎ−置換イミダゾリル基、Ｎ−置換インダゾリル基であり、最も好ましくはピリジル基である。これらの基はハロゲン原子や炭素原子数１〜２０の炭化水素基で置換されていてもよい。
【００３６】
上記の非プロトン供与性のルイス塩基性官能基を有する重合体中の該官能基の量は特に限定されず、重合体の単位グラム当りの該官能基のモル換算で、好ましくは０．０１〜５０ｍｍｏｌ／ｇ、より好ましくは０．１〜２０ｍｍｏｌ／ｇである。
【００３７】
上記の非プロトン供与性のルイス塩基性官能基を有する重合体の製造方法として、非プロトン供与性のルイス塩基性官能基と１個以上の重合性不飽和基とを有するモノマーを単独重合する方法、および該モノマーと１個以上の重合性不飽和基を有する他のモノマーとを共重合する方法を例示することができる。該モノマーは好ましくは、ジビニルベンゼンのような、２個以上の重合性不飽和基を有する架橋重合性モノマーと組み合わされる。
【００３８】
上記の非プロトン供与性のルイス塩基性官能基と１個以上の重合性不飽和基を有するモノマーとして、上記の活性水素原子を有しないルイス塩基部分を有する官能基と１個以上の重合性不飽和基を有するモノマーを例示することができる。該重合性不飽和基として、ビニル基およびアリル基のようなアルケニル基や、エチン基のようなアルキニル基を例示することができる。該モノマーの具体例として、ビニルピリジン、ビニル（Ｎ−置換）イミダゾール、ビニル（Ｎ−置換）インダゾールを例示することができる。
【００３９】
上記の他のモノマーとして、エチレンや、プロピレン、ブテン−１、ヘキセン−１、４−メチル−ペンテン−１のようなα−オレフィンや、スチレンのような芳香族ビニル化合物や、これらの２以上の組み合わせを例示することができる。中でも、好ましくはエチレンまたはスチレンである。
【００４０】
有機ポリマーは、その数平均粒子径が、好ましくは、５〜１０００μｍ、より好ましくは１０〜５００μｍであり、その細孔容量が好ましくは、０．１ｍｌ／ｇ以上、より好ましくは０．３〜１０ｍｌ／ｇであり、その比表面積が好ましくは、１０〜１０００ｍ2／ｇ、より好ましくは５０〜５００ｍ2／ｇである。
【００４１】
担持の方法として、接触物を製造した後に担体へ担持する方法や、担体存在下で接触物を製造し担体へ担持する方法を例示することができる。
【００４２】
本発明の付加重合用触媒の製造方法における周期律表第３族〜第１１族の遷移金属化合物として、下式［４］で表される遷移金属化合物および該遷移金属化合物のμ−オキソタイプの遷移金属化合物を例示することができる：
（Ｌ２）ｃＭ１（Ｘ１）ａ−ｂ×ｃ                      ［４］
式中、Ｍ１は、元素の周期律表第３族〜第１１族の遷移金属原子を表し、Ｌ２は、炭素原子数５〜３０のシクロペンタジエン型アニオン骨格を有する基またはヘテロ原子を含有する基を表し、Ｌ２が複数存在する場合、複数のＬ２は、互いに同じか異なり、複数のＬ２は、直接または炭素原子、ケイ素原子、窒素原子、酸素原子、硫黄原子もしくはリン原子を含有する連結基を介して連結されていてもよく；Ｘ１は、ハロゲン原子、炭素原子数１〜２０のヒドロカルビル基または炭素原子数１〜２０のヒドロカルビルオキシ基を表し、Ｘ１が複数存在する場合、複数のＸ１は、互いに同じか異なり；ａは、遷移金属原子Ｍ１の原子価に相当する数を表し；ｂはＬ２の価数を表し；ｃはａ−ｂ×c＞０を満たす整数を表す。
【００４３】
該Ｍ１は、元素の周期律表（ＩＵＰＡＣ１９８９年）第３族〜第１１族の遷移金属原子を表し、Ｍ１としてチタン原子、ジルコニウム原子、ハフニウム原子、バナジウム原子、ニオビウム原子、タンタル原子、クロム原子、鉄原子、ルテニウム原子、コバルト原子、ロジウム原子、ニッケル原子、パラジウム原子等が挙げられる。中でも、Ｍ１として好ましくは、第４族遷移金属原子、ニッケル原子またはパラジウム原子であり、より好ましくは、チタン原子、ジルコニウム原子またはハフニウム原子であり、更に好ましくは、ジルコニウム原子である。
【００４４】
前記Ｌ２の炭素原子数５〜３０のシクロペンタジエン形アニオン骨格を有する基として、シクロペンタジエニル基、置換シクロペンタジエニル基、インデニル基、置換インデニル基、フルオレニル基、置換フルオレニル基、アズレニル基、置換アズレニル基、ヘキサヒドロアズレニル基、置換ヘキサヒドロアズレニル基、ヒドロアズレニル基、置換ヒドロアズレニル基を例示することができる。中でも、好ましくはη5−（置換）シクロペンタジエニル基、η5−（置換）インデニル基、またはη5−（置換）フルオレニル基である。
具体的なシクロペンタジエン形アニオン骨格を有する基として、η5−シクロペンタジエニル基、η5−メチルシクロペンタジエニル基、η5−ｔｅｒｔ−ブチルシクロペンタジエニル基、η5−１，２−ジメチルシクロペンタジエニル基、η5−１，３−ジメチルシクロペンタジエニル基、η5−１−ｔｅｒｔ−ブチル−２−メチルシクロペンタジエニル基、η5−１−ｔｅｒｔ−ブチル−３−メチルシクロペンタジエニル基、η5−１−メチル−２−イソプロピルシクロペンタジエニル基、η5−１−メチル−３−イソプロピルシクロペンタジエニル基、η5−１，２，３−トリメチルシクロペンタジエニル基、η5−１，２，４−トリメチルシクロペンタジエニル基、η5−テトラメチルシクロペンタジエニル基、η5−ペンタメチルシクロペンタジエニル基、η5−インデニル基、η5−４，５，６，７−テトラヒドロインデニル基、η5−２−メチルインデニル基、η5−３−メチルインデニル基、η5−４−メチルインデニル基、η5−５−メチルインデニル基、η5−６−メチルインデニル基、η5−７−メチルインデニル基、η5−２−ｔｅｒｔ−ブチルインデニル基、η5−３−ｔｅｒｔ−ブチルインデニル基、η5−４−ｔｅｒｔ−ブチルインデニル基、η5−５−ｔｅｒｔ−ブチルインデニル基、η5−６−ｔｅｒｔ−ブチルインデニル基、η5−７−ｔｅｒｔ−ブチルインデニル基、η5−２，３−ジメチルインデニル基、η5−４，７−ジメチルインデニル基、η5−２，４，７−トリメチルインデニル基、η5−２−メチル−４−イソプロピルインデニル基、η5−４，５−ベンズインデニル基、η5−２−メチル−４，５−ベンズインデニル基、η5−４−フェニルインデニル基、η5−２−メチル−５−フェニルインデニル基、η5−２−メチル−４−フェニルインデニル基、η5−２−メチル−４−ナフチルインデニル基、η5−フルオレニル基、η5−２，７−ジメチルフルオレニル基、η5−２，７−ジ−ｔｅｒｔ−ブチルフルオレニル基、η5−３，６−ジ−ｔｅｒｔ−ブチルフルオレニル基、η5−３，６−ジクミルフルオレニル基、η5−３，６−ジメチルフルオレニル基、η5−２，７−ジフェニルフルオレニル基、η5−３，６−ジフェニルフルオレニル基、η5−２，７−ジ（２，４，６−トリメチルフェニル）フルオレニル基、η5−３，６−ジ（２，４，６−トリメチルフェニル）フルオレニル基、η5−２，７−ジｉ−プロピルフルオレニル基、η5−３，６−ジｉ−プロピルフルオレニル基、η5−２，７−ジシクロヘキシルフルオレニル基、η5−３，６−ジシクロヘキシルフルオレニル基、アズレニル基、ヘキサヒドロアズレニル基、２−メチル−４−フェニルアズレニル基、４−メチルアズレニル基、２，４−ジメチルアズレニル基、２−エチル−４−フェニルアズレニル基、２−メチル−４−フェニルヘキサヒドロアズレニル基、２−メチル−４−イソプロピルアズレニル基、２，４，４−トリメチルアズレニル基、４−メチル−４−ヒドロアズレニル基、２，４−ジメチル−４−ヒドロアズレニル基、２−メチル−４−（４−クロロフェニル）−４−ヒドロアズレニル基、２−メチル−４−フェニル−４−ヒドロアズレニル基、２−メチル−４，４−ジフェニルアズレニル基およびこれらの置換体等が挙げられる。
【００４５】
前記Ｌ２のヘテロ原子を含有する基におけるヘテロ原子として、酸素原子、硫黄原子、窒素原子およびリン原子を例示することができる。かかる基として、アルコキシ基、アリールオキシ基、チオアルコキシ基、チオアリールオキシ基、アルキルアミノ基、アリールアミノ基、アルキルホスフィノ基およびアリールホスフィノ基や、酸素原子、硫黄原子、窒素原子またはリン原子を環内に有する芳香族もしくは脂肪族複素環基、ならびにキレート性配位子を例示することができる。ヘテロ原子を含有する基を具体的に例示すれば、メトキシ基、エトキシ基、プロポキシ基、ブトキシ基、フェノキシ基、２−メチルフェノキシ基，２，６−ジメチルフェノキシ基、２，４，６−トリメチルフェノキシ基、２−エチルフェノキシ基、４−ｎ−プロピルフェノキシ基、２−イソプロピルフェノキシ基、２，６−ジイソプロピルフェノキシ基、４−ｓｅｃ−ブチルフェノキシ基、４−ｔｅｒｔ−ブチルフェノキシ基、２，６−ジ−ｓｅｃ−ブチルフェノキシ基、２−ｔｅｒｔ−ブチル−４−メチルフェノキシ基、２，６−ジ−ｔｅｒｔ−ブチルフェノキシ基、４−メトキシフェノキシ基、２，６−ジメトキシフェノキシ基、３，５−ジメトキシフェノキシ基、２−クロロフェノキシ基、４−ニトロソフェノキシ基、４−ニトロフェノキシ基、２−アミノフェノキシ基、３−アミノフェノキシ基、４−アミノチオフェノキシ基、２，３，６−トリクロロフェノキシ基、２，４，６−トリフルオロフェノキシ基、チオメトキシ基、ジメチルアミノ基、ジエチルアミノ基、ジプロピルアミノ基、ジフェニルアミノ基、イソプロピルアミノ基、ｔｅｒｔ−ブチルアミノ基、ピロリル基、ジメチルホスフィノ基、２−（２−オキシ−１−プロピル）フェノキシ基、１，２−ベンゼンジオキシ基、１，３−ベンゼンオキシ基、４−イソプロピル−１，2−ベンゼンジオキシ基、３−メトキシ−１，２−ベンゼンジオキシ基、１，８−ジヒドロキシナフチル基、１，２−ジヒドロキシナフチル基、２，２’−ビフェニルジオキシ基、１，１’−ビナフチル−２，２’−ジオキシ基、２，２’−ジヒドロキシ−６，６’−ジメチルビフェニル基、４，４’，６，６’−テトラ−ｔｅｒｔ−ブチル−２，２’メチレンジフェノキシ基、４，４’，６，６’−テトラメチル−２，２’−イソブチリデンジフェノキシ基等が例示できる。
【００４６】
前記Ｌ２のヘテロ原子を含有する基としてまた、下式［５］で表される基を例示することができる：
（Ｒ３）３Ｐ＝Ｎ----                ［５］
式中、Ｎ----は、Ｍ１との結合部位を表し、Ｒ３は、水素原子、ハロゲン原子または炭素原子数１〜２０のヒドロカルビル基を表し、３つのＲ３は互いに同じであっても異なっていてもよく、それら２つ以上が互いに結合して、環を形成していてもよい。
【００４７】
該Ｒ３のハロゲン原子としては、例えば、フッ素原子、塩素原子、臭素原子、ヨウ素原子が挙げられ、炭素原子数１〜２０のヒドロカルビル基としては、例えば、メチル基、エチル基、ｎ−プロピル基、イソプロピル基、ｎ−ブチル基、ｔｅｒｔ−ブチル基、シクロプロピル基、シクロブチル基、シクロへプチル基、シクロヘキシル基、フェニル基、１−ナフチル基、２−ナフチル基、ベンジル基等が挙げられる。
【００４８】
前記Ｌ２のヘテロ原子を含有する基として更に、下式［６］で表される基を例示することができる：
2012072375.tif 000003
式中、Ｏ----は、Ｍ１との結合部位を表し、Ｒ４は、水素原子、ハロゲン原子、炭素原子数１〜２０のヒドロカルビル基、炭素原子数１〜２０のハロゲン化ヒドロカルビル基、炭素原子数１〜２０のヒドロカルビルオキシ基、炭素原子数１〜２０のヒドロカルビルシリル基、炭素原子数２〜２０のジヒドロカルビルアミノ基または複素環残基を表し、それらは互いに同じであっても異なっていてもよく、それら２つ以上が互いに結合して、環を形成していてもよい。
【００４９】
該Ｒ４のハロゲン原子としては、例えば、フッ素原子、塩素原子、臭素原子、ヨウ素原子が挙げられ、炭素原子数１〜２０のヒドロカルビル基としては、フェニル基、１−ナフチル基、２−ナフチル基、ｔｅｒｔ−ブチル基、２，６−ジメチルフェニル基、２−フルオレニル基、２−メチルフェニル基、４−メトキシフェニル基、シクロヘキシル基、２−イソプロピルフェニル基、ベンジル基、メチル基、１−メチル−１−フェニルエチル基、１，１−ジメチルプロピル基等が挙げられ、炭素原子数１〜２０のハロゲン化ヒドロカルビル基としては、例えば、４−トリフルオロメチルフェニル基、２−クロロフェニル基等が挙げられ、炭素原子数１〜２０のヒドロカルビルオキシ基としては、例えば、メトキシ基等が挙げられ、炭素原子数１〜２０のヒドロカルビルシリル基としては、例えば、トリエチルシリル基、ジフェニルメチルシリル基等が挙げられ、炭素原子数２〜２０のジヒドロカルビルアミノ基としては、例えば、ジメチルアミノ基等が挙げられ、複素環残基としては、４−ピリジル基等が挙げられる。
【００５０】
前記Ｌ２のヘテロ原子を含有する基として更にまた、下式［７］で表される基を例示することができる：  
2012072375.tif 000004
式中、Ｎ----およびＲ５----は、Ｍ１との結合部位を表し、Ｒ５は、水素原子、ハロゲン原子、炭素原子数１〜２０のヒドロカルビル基、炭素原子数１〜２０のハロゲン化ヒドロカルビル基、炭素原子数１〜２０のヒドロカルビルオキシ基、炭素原子数１〜２０のヒドロカルビルシリル基、炭素原子数２〜２０のジヒドロカルビルアミノ基または複素環残基を表し、それらは互いに同じであっても異なっていてもよく、それら２つ以上が互いに結合して、環を形成していてもよい。
【００５１】
上式で表される基として、Ｎ−（２，６ − ジ（１−メチルエチル）フェニル）アミド（ｏ−トリル）（α −ナフタレン−２−ジイル（６−ピリジン−２−ジイル）メタン）基 、Ｎ−（２，６−ジ（１−メチルエチル）フェニル）アミド（２−イソプロピルフェニル）（α−ナフタレン−２−ジイル（６−ピリジン−２−ジイル）メタン）基、およびＮ−（２ ，６−ジ（１−メチルエチル）フェニル）アミド（フェナントレン−５−イル）（α−ナフタレン−２−ジイル（６−ピリジン−２−ジイル）メタン）基を例示することができる。
【００５２】
前記Ｌ２のヘテロ原子を含有する基のキレート性配位子とは、複数の配位部位を有する配位子を指し、具体的に例示すれば、アセチルアセトナート、ジイミン、オキサゾリン、ビスオキサゾリン、テルピリジン、アシルヒドラゾン、ジエチレントリアミン、トリエチレンテトラミン、ポルフィリン、クラウンエーテル、クリプタートなどが挙げられる。
【００５３】
式［４］における連結基の例としては、エチレン基、プロピレン基等のアルキレン基、ジメチルメチレン基、ジフェニルメチレン基などの置換アルキレン基、またはシリレン基、ジメチルシリレン基、ジフェニルシリレン基、テトラメチルジシリレン基などの置換シリレン基、または窒素原子、酸素原子、硫黄原子、リン原子などのヘテロ原子などが挙げられる。
【００５４】
上式［４］におけるＸ１の炭素原子数１〜２０のヒドロカルビル基および炭素原子数１〜２０のヒドロカルビルオキシ基は置換基を有していてもよく、置換基としては、例えば、ハロゲン原子、ヒドロカルビルオキシ基等が挙げられる。該置換基におけるハロゲン原子としては、例えば、フッ素原子、塩素原子、臭素原子、ヨウ素原子が挙げられ、ヒドロカルビルオキシ基としては、例えば、アルコキシ基、アリールオキシ基、アラルキルオキシ基等が挙げられる。アルコキシ基としては、例えば、メトキシ基、エトキシ基等が挙げられ、アリールオキシ基としては、例えば、フェノキシ基等が挙げられ、アラルキルオキシ基としては、例えば、ベンジルオキシ基等が挙げられる。
【００５５】
上式［４］におけるＸ１のハロゲン原子としては、例えば、フッ素原子、塩素原子、臭素原子、ヨウ素原子が挙げられる。
【００５６】
上式［４］におけるＸ１の炭素原子数１〜２０のヒドロカルビル基としては、例えば、炭素原子数１〜２０のアルキル基、炭素原子数６〜２０のアリール基、炭素原子数７〜２０のアラルキル基等が挙げられる。炭素原子数１〜２０のアルキル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基等が挙げられ、好ましくは、メチル基、エチル基、イソプロピル基、ｔｅｒｔ−ブチル基、イソブチル基またはアミル基であり、より好ましくは、メチル基、エチル基またはイソブチル基であり、更に好ましくはメチル基である。炭素原子数６〜２０のアリール基としては、例えば、フェニル基等が挙げられ、炭素原子数７〜２０のアリール基としては、例えば、ベンジル基等が挙げられる。
【００５７】
上式［４］におけるＸ１の炭素原子数１〜２０のヒドロカルビルオキシ基としては、例えば、炭素原子数１〜２０のアルコキシ基、炭素原子数６〜２０のアリールオキシ基、炭素原子数７〜２０のアラルキルオキシ基等が挙げられる。炭素原子数１〜２０のアルコキシ基としては、例えば、メトキシ基、エトキシ基、ｎ−プロポキシ基、イソプロポキシ基、ｎ−ブトキシ基、ｔ−ブトキシ基等が挙げられ、炭素原子数６〜２０のアリールオキシ基としては、例えば、フェノキシ基等が挙げられ、炭素原子数７〜２０のアラルキルオキシ基としては、例えば、ベンジルオキシ基等が挙げられる。
【００５８】
上式［４］におけるＸ１は、好ましくは、ハロゲン原子、炭素原子数７〜２０のアラルキル基または炭素原子数６〜２０のアリールオキシ基であり、より好ましくは、塩素原子、ベンジル基またはフェノキシ基である。
【００５９】
上式［４］におけるａは遷移金属原子Ｍ１の原子価に相当する数を表し、ｂは１から（ａ−１）までの整数を表し、遷移金属原子Ｍ１が第４族遷移金属原子である場合、好ましくはａは４でありｂは２である。
【００６０】
上式［４］で表される遷移金属化合物の内、Ｍ１が第４族遷移金属原子である化合物として、ビス（シクロペンタジエニル）チタンジクロライド、ビス（メチルシクロペンタジエニル）チタンジクロライド、ビス（ｎ−ブチルシクロペンタジエニル）チタンジクロライド、ビス（ジメチルシクロペンタジエニル）チタンジクロライド、ビス（エチルメチルシクロペンタジエニル）チタンジクロライド、ビス（トリメチルシクロペンタジエニル）チタンジクロライド、ビス（テトラメチルシクロペンタジエニル）チタンジクロライド、ビス（ペンタメチルシクロペンタジエニル）チタンジクロライド、ビス（インデニル）チタンジクロライド、ビス（４，５，６，７−テトラヒドロインデニル）チタンジクロライド、ビス（フルオレニル）チタンジクロライド、ビス（２−フェニルインデニル）チタンジクロライド、ビス［２−（ビス−３，５−トリフルオロメチルフェニル）インデニル］チタンジクロライド、ビス［２−（４−ｔｅｒｔ−ブチルフェニル）インデニル］チタンジクロライド、ビス［２−（４−トリフルオロメチルフェニル）インデニル］チタンジクロライド、ビス［２−（４−メチルフェニル）インデニル］チタンジクロライド、ビス［２−（３，５−ジメチルフェニル）インデニル］チタンジクロライド、ビス［２−（ペンタフルオロフェニル）インデニル］チタンジクロライド、
【００６１】
シクロペンタジエニル（ペンタメチルシクロペンタジエニル）チタンジクロライド、シクロペンタジエニル（インデニル）チタンジクロライド、シクロペンタジエニル（フルオレニル）チタンジクロライド、インデニル（フルオレニル）チタンジクロライド、ペンタメチルシクロペンタジエニル（インデニル）チタンジクロライド、ペンタメチルシクロペンタジエニル（フルオレニル）チタンジクロライド、シクロペンタジエニル（２-フェニルインデニル）チタンジクロライド、ペンタメチルシクロペンタジエニル（２-フェニルインデニル）チタンジクロライド、
【００６２】
エチレンビス（シクロペンタジエニル）チタンジクロライド、エチレンビス（２−メチルシクロペンタジエニル）チタンジクロライド、エチレンビス（３−メチルシクロペンタジエニル）チタンジクロライド、エチレンビス（２−ｎ−ブチルシクロペンタジエニル）チタンジクロライド、エチレンビス（３−ｎ−ブチルシクロペンタジエニル）チタンジクロライド、エチレンビス（２，３−ジメチルシクロペンタジエニル）チタンジクロライド、エチレンビス（２，４−ジメチルシクロペンタジエニル）チタンジクロライド、エチレンビス（２，５−ジメチルシクロペンタジエニル）チタンジクロライド、エチレンビス（３，４−ジメチルシクロペンタジエニル）チタンジクロライド、エチレンビス（２，３−エチルメチルシクロペンタジエニル）チタンジクロライド、エチレンビス（２，４−エチルメチルシクロペンタジエニル）チタンジクロライド、エチレンビス（２，５−エチルメチルシクロペンタジエニル）チタンジクロライド、エチレンビス（３，５−エチルメチルシクロペンタジエニル）チタンジクロライド、エチレンビス（２，３，４−トリメチルシクロペンタジエニル）チタンジクロライド、エチレンビス（２，３，５−トリメチルシクロペンタジエニル）チタンジクロライド、エチレンビス（テトラメチルシクロペンタジエニル）チタンジクロライド、エチレンビス（インデニル）チタンジクロライド、エチレンビス（４，５，６，７−テトラヒドロインデニル）チタンジクロライド、エチレンビス（２-フェニルインデニル）チタンジクロライド、エチレンビス（フルオレニル）チタンジクロライド、
【００６３】
エチレン（シクロペンタジエニル）（ペンタメチルシクロペンタジエニル）チタンジクロライド、エチレン（シクロペンタジエニル）（インデニル）チタンジクロライド、エチレン（メチルシクロペンタジエニル）（インデニル）チタンジクロライド、エチレン（ｎ−ブチルシクロペンタジエニル）（インデニル）ジクロライド、エチレン（テトラメチルシクロペンタジエニル）（インデニル）チタンジクロライド、エチレン（シクロペンタジエニル）（フルオレニル）チタンジクロライド、エチレン（メチルシクロペンタジエニル）（フルオレニル）チタンジクロライド、エチレン（ペンタメチルシクロペンタジエニル）（フルオレニル）チタンジクロライド、エチレン（ｎ−ブチルシクロペンタジエニル）（フルオレニル）チタンジクロライド、エチレン（テトラメチルペンタジエニル）（フルオレニル）チタンジクロライド、エチレン（インデニル）（フルオレニル）チタンジクロライド、
【００６４】
イソプロピリデンビス（シクロペンタジエニル）チタンジクロライド、イソプロピリデンビス（２−メチルシクロペンタジエニル）チタンジクロライド、イソプロピリデンビス（３−メチルシクロペンタジエニル）チタンジクロライド、イソプロピリデンビス（２−ｎ−ブチルシクロペンタジエニル）チタンジクロライド、イソプロピリデンビス（３−ｎ−ブチルシクロペンタジエニル）チタンジクロライド、イソプロピリデンビス（２，３−ジメチルシクロペンタジエニル）チタンジクロライド、イソプロピリデンビス（２，４−ジメチルシクロペンタジエニル）チタンジクロライド、イソプロピリデンビス（２，５−ジメチルシクロペンタジエニル）チタンジクロライド、イソプロピリデンビス（３，４−ジメチルシクロペンタジエニル）チタンジクロライド、イソプロピリデンビス（２，３−エチルメチルシクロペンタジエニル）チタンジクロライド、イソプロピリデンビス（２，４−エチルメチルシクロペンタジエニル）チタンジクロライド、イソプロピリデンビス（２，５−エチルメチルシクロペンタジエニル）チタンジクロライド、イソプロピリデンビス（３，５−エチルメチルシクロペンタジエニル）チタンジクロライド、イソプロピリデンビス（２，３，４−トリメチルシクロペンタジエニル）チタンジクロライド、イソプロピリデンビス（２，３，５−トリメチルシクロペンタジエニル）チタンジクロライド、イソプロピリデンビス（テトラメチルシクロペンタジエニル）チタンジクロライド、イソプロピリデンビス（インデニル）チタンジクロライド、イソプロピリデンビス（４，５，６，７−テトラヒドロインデニル）チタンジクロライド、イソプロピリデンビス（２-フェニルインデニル）チタンジクロライド、イソプロピリデンビス（フルオレニル）チタンジクロライド、
【００６５】
イソプロピリデン（シクロペンタジエニル）（テトラメチルシクロペンタジエニル）チタンジクロライド、イソプロピリデン（シクロペンタジエニル）（インデニル）チタンジクロライド、イソプロピリデン（メチルシクロペンタジエニル）（インデニル）チタンジクロライド、イソプロピリデン（ｎ−ブチルシクロペンタジエニル）（インデニル）ジクロライド、イソプロピリデン（テトラメチルシクロペンタジエニル）（インデニル）ジクロライド、イソプロピリデン（シクロペンタジエニル）（フルオレニル）チタンジクロライド、イソプロピリデン（メチルシクロペンタジエニル）（フルオレニル）チタンジクロライド、イソプロピリデン（ｎ−ブチルシクロペンタジエニル）（フルオレニル）チタンジクロライド、イソプロピリデン（テトラメチルシクロペンタジエニル）（フルオレニル）チタンジクロライド、イソプロピリデン（インデニル）（フルオレニル）チタンジクロライド、
【００６６】
ジメチルシリレンビス（シクロペンタジエニル）チタンジクロライド、ジメチルシリレンビス（２−メチルシクロペンタジエニル）チタンジクロライド、ジメチルシリレンビス（３−メチルシクロペンタジエニル）チタンジクロライド、ジメチルシリレンビス（２−ｎ−ブチルシクロペンタジエニル）チタンジクロライド、ジメチルシリレンビス（３−ｎ−ブチルシクロペンタジエニル）チタンジクロライド、ジメチルシリレンビス（２，３−ジメチルシクロペンタジエニル）チタンジクロライド、ジメチルシリレンビス（２，４−ジメチルシクロペンタジエニル）チタンジクロライド、ジメチルシリレンビス（２，５−ジメチルシクロペンタジエニル）チタンジクロライド、ジメチルシリレンビス（３，４−ジメチルシクロペンタジエニル）チタンジクロライド、ジメチルシリレンビス（２，３−エチルメチルシクロペンタジエニル）チタンジクロライド、ジメチルシリレンビス（２，４−エチルメチルシクロペンタジエニル）チタンジクロライド、ジメチルシリレンビス（２，５−エチルメチルシクロペンタジエニル）チタンジクロライド、ジメチルシリレンビス（３，５−エチルメチルシクロペンタジエニル）チタンジクロライド、ジメチルシリレンビス（２，３，４−トリメチルシクロペンタジエニル）チタンジクロライド、ジメチルシリレンビス（２，３，５−トリメチルシクロペンタジエニル）チタンジクロライド、ジメチルシリレンビス（テトラメチルシクロペンタジエニル）チタンジクロライド、ジメチルシリレンビス（インデニル）チタンジクロライド、ジメチルシリレンビス（４，５，６，７−テトラヒドロインデニル）チタンジクロライド、
【００６７】
ジメチルシリレン（シクロペンタジエニル）（インデニル）チタンジクロライド、ジメチルシリレン（メチルシクロペンタジエニル）（インデニル）チタンジクロライド、ジメチルシリレン（ｎ−ブチルシクロペンタジエニル）（インデニル）チタンジクロライド、ジメチルシリレン（テトラメチルシクロペンタジエニル）（インデニル）チタンジクロライド、ジメチルシリレン（シクロペンタジエニル）（フルオレニル）チタンジクロライド、ジメチルシリレン（メチルシクロペンタジエニル）（フルオレニル）チタンジクロライド、ジメチルシリレン（ｎ−ブチルシクロペンタジエニル）（フルオレニル）チタンジクロライド、ジメチルシリレン（テトラメチルシクロペンタジエニル）（インデニル）チタンジクロライド、ジメチルシリレン（インデニル）（フルオレニル）チタンジクロライド、  
【００６８】
シクロペンタジエニルチタントリクロライド、ペンタメチルシクロペンタジエニルチタントリクロライド、
【００６９】
シクロペンタジエニル（ジメチルアミド）チタンジクロライド、シクロペンタジエニル（フェノキシ）チタンジクロライド、シクロペンタジエニル（２，６−ジメチルフェニル）チタンジクロライド、シクロペンタジエニル（２，６−ジイソプロピルフェニル）チタンジクロライド、シクロペンタジエニル（２，６−ジ−ｔｅｒｔ−ブチルフェニル）チタンジクロライド、ペンタメチルシクロペンタジエニル（２，６−ジメチルフェニル）チタンジクロライド、ペンタメチルシクロペンタジエニル（２，６−ジイソプロピルフェニル）チタンジクロライド、ペンタメチルシクロペンタジエニル（２，６−ｔｅｒｔ−ブチルフェニル）チタンジクロライド、インデニル（２，６−ジイソプロピルフェニル）チタンジクロライド、フルオレニル（２，６−ジイソプロピルフェニル）チタンジクロライド、
【００７０】
メチレン（シクロペンタジエニル）（３，５−ジメチル−２−フェノキシ）チタンジクロライド、メチレン（シクロペンタジエニル）（３−ｔｅｒｔ−ブチル−２−フェノキシ）チタンジクロライド、メチレン（シクロペンタジエニル）（３−ｔｅｒｔ−ブチル−５−メチル−２−フェノキシ）チタンジクロライド、メチレン（シクロペンタジエニル）（３−フェニル−２−フェノキシ）チタンジクロライド、メチレン（シクロペンタジエニル）（３−ｔｅｒｔ−ブチルジメチルシリル−５−メチル−２−フェノキシ）チタンジクロライド、メチレン（シクロペンタジエニル）（３−トリメチルシリル−５−メチル−２−フェノキシ）チタンジクロライド、メチレン（シクロペンタジエニル）（３−ｔｅｒｔ−ブチル−５−メトキシ−２−フェノキシ）チタンジクロライド、メチレン（シクロペンタジエニル）（３−ｔｅｒｔ−ブチル−５−クロロ−２−フェノキシ）チタンジクロライド、  
【００７１】
メチレン（メチルシクロペンタジエニル）（３，５−ジメチル−２−フェノキシ）チタンジクロライド、メチレン（メチルシクロペンタジエニル）（３−ｔｅｒｔ−ブチル−２−フェノキシ）チタンジクロライド、メチレン（メチルシクロペンタジエニル）（３−ｔｅｒｔ−ブチル−５−メチル−２−フェノキシ）チタンジクロライド、メチレン（メチルシクロペンタジエニル）（３−フェニル−２−フェノキシ）チタンジクロライド、メチレン（メチルシクロペンタジエニル）（３−ｔｅｒｔ−ブチルジメチルシリル−５−メチル−２−フェノキシ）チタンジクロライド、メチレン（メチルシクロペンタジエニル）（３−トリメチルシリル−５−メチル−２−フェノキシ）チタンジクロライド、メチレン（メチルシクロペンタジエニル）（３−ｔｅｒｔ−ブチル−５−メトキシ−２−フェノキシ）チタンジクロライド、メチレン（メチルシクロペンタジエニル）（３−ｔｅｒｔ−ブチル−５−クロロ−２−フェノキシ）チタンジクロライド、
【００７２】
メチレン（ｔｅｒｔ−ブチルシクロペンタジエニル）（３，５−ジメチル−２−フェノキシ）チタンジクロライド、メチレン（ｔｅｒｔ−ブチルシクロペンタジエニル）（３−ｔｅｒｔ−ブチル−２−フェノキシ）チタンジクロライド、メチレン（ｔｅｒｔ−ブチルシクロペンタジエニル）（３−ｔｅｒｔ−ブチル−５−メチル−２−フェノキシ）チタンジクロライド、メチレン（ｔｅｒｔ−ブチルシクロペンタジエニル）（３−フェニル−２−フェノキシ）チタンジクロライド、メチレン（ｔｅｒｔ−ブチルシクロペンタジエニル）（３−ｔｅｒｔ−ブチルジメチルシリル−５−メチル−２−フェノキシ）チタンジクロライド、メチレン（ｔｅｒｔ−ブチルシクロペンタジエニル）（３−トリメチルシリル−５−メチル−２−フェノキシ）チタンジクロライド、メチレン（ｔｅｒｔ−ブチルシクロペンタジエニル）（３−ｔｅｒｔ−ブチル−５−メトキシ−２−フェノキシ）チタンジクロライド、メチレン（ｔｅｒｔ−ブチルシクロペンタジエニル）（３−ｔｅｒｔ−ブチル−５−クロロ−２−フェノキシ）チタンジクロライド、
【００７３】
メチレン（テトラメチルシクロペンタジエニル）（３，５−ジメチル−２−フェノキシ）チタンジクロライド、メチレン（テトラメチルシクロペンタジエニル）（３−ｔｅｒｔ−ブチル−２−フェノキシ）チタンジクロライド、メチレン（テトラメチルシクロペンタジエニル）（３−ｔｅｒｔ−ブチル−５−メチル−２−フェノキシ）チタンジクロライド、メチレン（テトラメチルシクロペンタジエニル）（３−フェニル−２−フェノキシ）チタンジクロライド、メチレン（テトラメチルシクロペンタジエニル）（３−ｔｅｒｔ−ブチルジメチルシリル−５−メチル−２−フェノキシ）チタンジクロライド、メチレン（テトラメチルシクロペンタジエニル）（３−トリメチルシリル−５−メチル−２−フェノキシ）チタンジクロライド、メチレン（テトラメチルシクロペンタジエニル）（３−ｔｅｒｔ−ブチル−５−メトキシ−２−フェノキシ）チタンジクロライド、メチレン（テトラメチルシクロペンタジエニル）（３−ｔｅｒｔ−ブチル−５−クロロ−２−フェノキシ）チタンジクロライド、
【００７４】
メチレン（トリメチルシリルシクロペンタジエニル）（３，５−ジメチル−２−フェノキシ）チタンジクロライド、メチレン（トリメチルシリルシクロペンタジエニル）（３−ｔｅｒｔ−ブチル−２−フェノキシ）チタンジクロライド、メチレン（トリメチルシリルシクロペンタジエニル）（３−ｔｅｒｔ−ブチル−５−メチル−２−フェノキシ）チタンジクロライド、メチレン（トリメチルシリルシクロペンタジエニル）（３−フェニル−２−フェノキシ）チタンジクロライド、メチレン（トリメチルシリルシクロペンタジエニル）（３−ｔｅｒｔ−ブチルジメチルシリル−５−メチル−２−フェノキシ）チタンジクロライド、メチレン（トリメチルシリルシクロペンタジエニル）（３−トリメチルシリル−５−メチル−２−フェノキシ）チタンジクロライド、メチレン（トリメチルシリルシクロペンタジエニル）（３−ｔｅｒｔ−ブチル−５−メトキシ−２−フェノキシ）チタンジクロライド、メチレン（トリメチルシリルシクロペンタジエニル）（３−ｔｅｒｔ−ブチル−５−クロロ−２−フェノキシ）チタンジクロライド、
【００７５】
メチレン（フルオレニル）（３，５−ジメチル−２−フェノキシ）チタンジクロライド、メチレン（フルオレニル）（３−ｔｅｒｔ−ブチル−２−フェノキシ）チタンジクロライド、メチレン（フルオレニル）（３−ｔｅｒｔ−ブチル−５−メチル−２−フェノキシ）チタンジクロライド、メチレン（フルオレニル）（３−フェニル−２−フェノキシ）チタンジクロライド、メチレン（フルオレニル）（３−ｔｅｒｔ−ブチルジメチルシリル−５−メチル−２−フェノキシ）チタンジクロライド、メチレン（フルオレニル）（３−トリメチルシリル−５−メチル−２−フェノキシ）チタンジクロライド、メチレン（フルオレニル）（３−ｔｅｒｔ−ブチル−５−メトキシ−２−フェノキシ）チタンジクロライド、メチレン（フルオレニル）（３−ｔｅｒｔ−ブチル−５−クロロ−２−フェノキシ）チタンジクロライド、
【００７６】
イソプロピリデン（シクロペンタジエニル）（３，５−ジメチル−２−フェノキシ）チタンジクロライド、イソプロピリデン（シクロペンタジエニル）（３−ｔｅｒｔ−ブチル−２−フェノキシ）チタンジクロライド、イソプロピリデン（シクロペンタジエニル）（３−ｔｅｒｔ−ブチル−５−メチル−２−フェノキシ）チタンジクロライド、イソプロピリデン（シクロペンタジエニル）（３−フェニル−２−フェノキシ）チタンジクロライド、イソプロピリデン（シクロペンタジエニル）（３−ｔｅｒｔ−ブチルジメチルシリル−５−メチル−２−フェノキシ）チタンジクロライド、イソプロピリデン（シクロペンタジエニル）（３−トリメチルシリル−５−メチル−２−フェノキシ）チタンジクロライド、イソプロピリデン（シクロペンタジエニル）（３−ｔｅｒｔ−ブチル−５−メトキシ−２−フェノキシ）チタンジクロライド、イソプロピリデン（シクロペンタジエニル）（３−ｔｅｒｔ−ブチル−５−クロロ−２−フェノキシ）チタンジクロライド、
【００７７】
イソプロピリデン（メチルシクロペンタジエニル）（３，５−ジメチル−２−フェノキシ）チタンジクロライド、イソプロピリデン（メチルシクロペンタジエニル）（３−ｔｅｒｔ−ブチル−２−フェノキシ）チタンジクロライド、イソプロピリデン（メチルシクロペンタジエニル）（３−ｔｅｒｔ−ブチル−５−メチル−２−フェノキシ）チタンジクロライド、イソプロピリデン（メチルシクロペンタジエニル）（３−フェニル−２−フェノキシ）チタンジクロライド、イソプロピリデン（メチルシクロペンタジエニル）（３−ｔｅｒｔ−ブチルジメチルシリル−５−メチル−２−フェノキシ）チタンジクロライド、イソプロピリデン（メチルシクロペンタジエニル）（３−トリメチルシリル−５−メチル−２−フェノキシ）チタンジクロライド、イソプロピリデン（メチルシクロペンタジエニル）（３−ｔｅｒｔ−ブチル−５−メトキシ−２−フェノキシ）チタンジクロライド、イソプロピリデン（メチルシクロペンタジエニル）（３−ｔｅｒｔ−ブチル−５−クロロ−２−フェノキシ）チタンジクロライド、
【００７８】
イソプロピリデン（ｔｅｒｔ−ブチルシクロペンタジエニル）（３，５−ジメチル−２−フェノキシ）チタンジクロライド、イソプロピリデン（ｔｅｒｔ−ブチルシクロペンタジエニル）（３−ｔｅｒｔ−ブチル−２−フェノキシ）チタンジクロライド、イソプロピリデン（ｔｅｒｔ−ブチルシクロペンタジエニル）（３−ｔｅｒｔ−ブチル−５−メチル−２−フェノキシ）チタンジクロライド、イソプロピリデン（ｔｅｒｔ−ブチルシクロペンタジエニル）（３−フェニル−２−フェノキシ）チタンジクロライド、イソプロピリデン（ｔｅｒｔ−ブチルシクロペンタジエニル）（３−ｔｅｒｔ−ブチルジメチルシリル−５−メチル−２−フェノキシ）チタンジクロライド、イソプロピリデン（ｔｅｒｔ−ブチルシクロペンタジエニル）（３−トリメチルシリル−５−メチル−２−フェノキシ）チタンジクロライド、イソプロピリデン（ｔｅｒｔ−ブチルシクロペンタジエニル）（３−ｔｅｒｔ−ブチル−５−メトキシ−２−フェノキシ）チタンジクロライド、イソプロピリデン（ｔｅｒｔ−ブチルシクロペンタジエニル）（３−ｔｅｒｔ−ブチル−５−クロロ−２−フェノキシ）チタンジクロライド、
【００７９】
イソプロピリデン（テトラメチルシクロペンタジエニル）（３，５−ジメチル−２−フェノキシ）チタンジクロライド、イソプロピリデン（テトラメチルシクロペンタジエニル）（３−ｔｅｒｔ−ブチル−２−フェノキシ）チタンジクロライド、イソプロピリデン（テトラメチルシクロペンタジエニル）（３−ｔｅｒｔ−ブチル−５−メチル−２−フェノキシ）チタンジクロライド、イソプロピリデン（テトラメチルシクロペンタジエニル）（３−フェニル−２−フェノキシ）チタンジクロライド、イソプロピリデン（テトラメチルシクロペンタジエニル）（３−ｔｅｒｔ−ブチルジメチルシリル−５−メチル−２−フェノキシ）チタンジクロライド、イソプロピリデン（テトラメチルシクロペンタジエニル）（３−トリメチルシリル−５−メチル−２−フェノキシ）チタンジクロライド、イソプロピリデン（テトラメチルシクロペンタジエニル）（３−ｔｅｒｔ−ブチル−５−メトキシ−２−フェノキシ）チタンジクロライド、イソプロピリデン（テトラメチルシクロペンタジエニル）（３−ｔｅｒｔ−ブチル−５−クロロ−２−フェノキシ）チタンジクロライド、  
【００８０】
イソプロピリデン（トリメチルシリルシクロペンタジエニル）（３，５−ジメチル−２−フェノキシ）チタンジクロライド、イソプロピリデン（トリメチルシリルシクロペンタジエニル）（３−ｔｅｒｔ−ブチル−２−フェノキシ）チタンジクロライド、イソプロピリデン（トリメチルシリルシクロペンタジエニル）（３−ｔｅｒｔ−ブチル−５−メチル−２−フェノキシ）チタンジクロライド、イソプロピリデン（トリメチルシリルシクロペンタジエニル）（３−フェニル−２−フェノキシ）チタンジクロライド、イソプロピリデン（トリメチルシリルシクロペンタジエニル）（３−ｔｅｒｔ−ブチルジメチルシリル−５−メチル−２−フェノキシ）チタンジクロライド、イソプロピリデン（トリメチルシリルシクロペンタジエニル）（３−トリメチルシリル−５−メチル−２−フェノキシ）チタンジクロライド、イソプロピリデン（トリメチルシリルシクロペンタジエニル）（３−ｔｅｒｔ−ブチル−５−メトキシ−２−フェノキシ）チタンジクロライド、イソプロピリデン（トリメチルシリルシクロペンタジエニル）（３−ｔｅｒｔ−ブチル−５−クロロ−２−フェノキシ）チタンジクロライド、
【００８１】
イソプロピリデン（フルオレニル）（３，５−ジメチル−２−フェノキシ）チタンジクロライド、イソプロピリデン（フルオレニル）（３−ｔｅｒｔ−ブチル−２−フェノキシ）チタンジクロライド、イソプロピリデン（フルオレニル）（３−ｔｅｒｔ−ブチル−５−メチル−２−フェノキシ）チタンジクロライド、イソプロピリデン（フルオレニル）（３−フェニル−２−フェノキシ）チタンジクロライド、イソプロピリデン（フルオレニル）（３−ｔｅｒｔ−ブチルジメチルシリル−５−メチル−２−フェノキシ）チタンジクロライド、イソプロピリデン（フルオレニル）（３−トリメチルシリル−５−メチル−２−フェノキシ）チタンジクロライド、イソプロピリデン（フルオレニル）（３−ｔｅｒｔ−ブチル−５−メトキシ−２−フェノキシ）チタンジクロライド、イソプロピリデン（フルオレニル）（３−ｔｅｒｔ−ブチル−５−クロロ−２−フェノキシ）チタンジクロライド、
【００８２】
ジフェニルメチレン（シクロペンタジエニル）（３，５−ジメチル−２−フェノキシ）チタンジクロライド、ジフェニルメチレン（シクロペンタジエニル）（３−ｔｅｒｔ−ブチル−２−フェノキシ）チタンジクロライド、ジフェニルメチレン（シクロペンタジエニル）（３−ｔｅｒｔ−ブチル−５−メチル−２−フェノキシ）チタンジクロライド、ジフェニルメチレン（シクロペンタジエニル）（３−フェニル−２−フェノキシ）チタンジクロライド、ジフェニルメチレン（シクロペンタジエニル）（３−ｔｅｒｔ−ブチルジメチルシリル−５−メチル−２−フェノキシ）チタンジクロライド、ジフェニルメチレン（シクロペンタジエニル）（３−トリメチルシリル−５−メチル−２−フェノキシ）チタンジクロライド、ジフェニルメチレン（シクロペンタジエニル）（３−ｔｅｒｔ−ブチル−５−メトキシ−２−フェノキシ）チタンジクロライド、ジフェニルメチレン（シクロペンタジエニル）（３−ｔｅｒｔ−ブチル−５−クロロ−２−フェノキシ）チタンジクロライド、
【００８３】
ジフェニルメチレン（メチルシクロペンタジエニル）（３，５−ジメチル−２−フェノキシ）チタンジクロライド、ジフェニルメチレン（メチルシクロペンタジエニル）（３−ｔｅｒｔ−ブチル−２−フェノキシ）チタンジクロライド、ジフェニルメチレン（メチルシクロペンタジエニル）（３−ｔｅｒｔ−ブチル−５−メチル−２−フェノキシ）チタンジクロライド、ジフェニルメチレン（メチルシクロペンタジエニル）（３−フェニル−２−フェノキシ）チタンジクロライド、ジフェニルメチレン（メチルシクロペンタジエニル）（３−ｔｅｒｔ−ブチルジメチルシリル−５−メチル−２−フェノキシ）チタンジクロライド、ジフェニルメチレン（メチルシクロペンタジエニル）（３−トリメチルシリル−５−メチル−２−フェノキシ）チタンジクロライド、ジフェニルメチレン（メチルシクロペンタジエニル）（３−ｔｅｒｔ−ブチル−５−メトキシ−２−フェノキシ）チタンジクロライド、ジフェニルメチレン（メチルシクロペンタジエニル）（３−ｔｅｒｔ−ブチル−５−クロロ−２−フェノキシ）チタンジクロライド、
【００８４】
ジフェニルメチレン（ｔｅｒｔ−ブチルシクロペンタジエニル）（３，５−ジメチル−２−フェノキシ）チタンジクロライド、ジフェニルメチレン（ｔｅｒｔ−ブチルシクロペンタジエニル）（３−ｔｅｒｔ−ブチル−２−フェノキシ）チタンジクロライド、ジフェニルメチレン（ｔｅｒｔ−ブチルシクロペンタジエニル）（３−ｔｅｒｔ−ブチル−５−メチル−２−フェノキシ）チタンジクロライド、ジフェニルメチレン（ｔｅｒｔ−ブチルシクロペンタジエニル）（３−フェニル−２−フェノキシ）チタンジクロライド、ジフェニルメチレン（ｔｅｒｔ−ブチルシクロペンタジエニル）（３−ｔｅｒｔ−ブチルジメチルシリル−５−メチル−２−フェノキシ）チタンジクロライド、ジフェニルメチレン（ｔｅｒｔ−ブチルシクロペンタジエニル）（３−トリメチルシリル−５−メチル−２−フェノキシ）チタンジクロライド、ジフェニルメチレン（ｔｅｒｔ−ブチルシクロペンタジエニル）（３−ｔｅｒｔ−ブチル−５−メトキシ−２−フェノキシ）チタンジクロライド、ジフェニルメチレン（ｔｅｒｔ−ブチルシクロペンタジエニル）（３−ｔｅｒｔ−ブチル−５−クロロ−２−フェノキシ）チタンジクロライド、
【００８５】
ジフェニルメチレン（テトラメチルシクロペンタジエニル）（３，５−ジメチル−２−フェノキシ）チタンジクロライド、ジフェニルメチレン（テトラメチルシクロペンタジエニル）（３−ｔｅｒｔ−ブチル−２−フェノキシ）チタンジクロライド、ジフェニルメチレン（テトラメチルシクロペンタジエニル）（３−ｔｅｒｔ−ブチル−５−メチル−２−フェノキシ）チタンジクロライド、ジフェニルメチレン（テトラメチルシクロペンタジエニル）（３−フェニル−２−フェノキシ）チタンジクロライド、ジフェニルメチレン（テトラメチルシクロペンタジエニル）（３−ｔｅｒｔ−ブチルジメチルシリル−５−メチル−２−フェノキシ）チタンジクロライド、ジフェニルメチレン（テトラメチルシクロペンタジエニル）（３−トリメチルシリル−５−メチル−２−フェノキシ）チタンジクロライド、ジフェニルメチレン（テトラメチルシクロペンタジエニル）（３−ｔｅｒｔ−ブチル−５−メトキシ−２−フェノキシ）チタンジクロライド、ジフェニルメチレン（テトラメチルシクロペンタジエニル）（３−ｔｅｒｔ−ブチル−５−クロロ−２−フェノキシ）チタンジクロライド、
【００８６】
ジフェニルメチレン（トリメチルシリルシクロペンタジエニル）（３，５−ジメチル−２−フェノキシ）チタンジクロライド、ジフェニルメチレン（トリメチルシリルシクロペンタジエニル）（３−ｔｅｒｔ−ブチル−２−フェノキシ）チタンジクロライド、ジフェニルメチレン（トリメチルシリルシクロペンタジエニル）（３−ｔｅｒｔ−ブチル−５−メチル−２−フェノキシ）チタンジクロライド、ジフェニルメチレン（トリメチルシリルシクロペンタジエニル）（３−フェニル−２−フェノキシ）チタンジクロライド、ジフェニルメチレン（トリメチルシリルシクロペンタジエニル）（３−ｔｅｒｔ−ブチルジメチルシリル−５−メチル−２−フェノキシ）チタンジクロライド、ジフェニルメチレン（トリメチルシリルシクロペンタジエニル）（３−トリメチルシリル−５−メチル−２−フェノキシ）チタンジクロライド、ジフェニルメチレン（トリメチルシリルシクロペンタジエニル）（３−ｔｅｒｔ−ブチル−５−メトキシ−２−フェノキシ）チタンジクロライド、ジフェニルメチレン（トリメチルシリルシクロペンタジエニル）（３−ｔｅｒｔ−ブチル−５−クロロ−２−フェノキシ）チタンジクロライド、
【００８７】
ジフェニルメチレン（フルオレニル）（３，５−ジメチル−２−フェノキシ）チタンジクロライド、ジフェニルメチレン（フルオレニル）（３−ｔｅｒｔ−ブチル−２−フェノキシ）チタンジクロライド、ジフェニルメチレン（フルオレニル）（３−ｔｅｒｔ−ブチル−５−メチル−２−フェノキシ）チタンジクロライド、ジフェニルメチレン（フルオレニル）（３−フェニル−２−フェノキシ）チタンジクロライド、ジフェニルメチレン（フルオレニル）（３−ｔｅｒｔ−ブチルジメチルシリル−５−メチル−２−フェノキシ）チタンジクロライド、ジフェニルメチレン（フルオレニル）（３−トリメチルシリル−５−メチル−２−フェノキシ）チタンジクロライド、ジフェニルメチレン（フルオレニル）（３−ｔｅｒｔ−ブチル−５−メトキシ−２−フェノキシ）チタンジクロライド、ジフェニルメチレン（フルオレニル）（３−ｔｅｒｔ−ブチル−５−クロロ−２−フェノキシ）チタンジクロライド
【００８８】
ジメチルシリレン（シクロペンタジエニル）（２−フェノキシ）チタンジクロライド、ジメチルシリレン（シクロペンタジエニル）（３−メチル−２−フェノキシ）チタンジクロライド、ジメチルシリレン（シクロペンタジエニル）（３，５−ジメチル−２−フェノキシ）チタンジクロライド、ジメチルシリレン（シクロペンタジエニル）（３−ｔｅｒｔ−ブチル−２−フェノキシ）チタンジクロライド、ジメチルシリレン（シクロペンタジエニル）（３−ｔｅｒｔ−ブチル−５−メチル−２−フェノキシ）チタンジクロライド、ジメチルシリレン（シクロペンタジエニル）（３，５−ジ−ｔｅｒｔ−ブチル−２−フェノキシ）チタンジクロライド、ジメチルシリレン（シクロペンタジエニル）（５−メチル−３−フェニル−２−フェノキシ）チタンジクロライド、ジメチルシリレン（シクロペンタジエニル）（３−ｔｅｒｔ−ブチルジメチルシリル−５−メチル−２−フェノキシ）チタンジクロライド、ジメチルシリレン（シクロペンタジエニル）（５−メチル−３−トリメチルシリル−２−フェノキシ）チタンジクロライド、ジメチルシリレン（シクロペンタジエニル）（３−ｔｅｒｔ−ブチル−５−メトキシ−２−フェノキシ）チタンジクロライド、ジメチルシリレン（シクロペンタジエニル）（３−ｔｅｒｔ−ブチル−５−クロロ−２−フェノキシ）チタンジクロライド、ジメチルシリレン（シクロペンタジエニル）（３，５−ジアミル−２−フェノキシ）チタンジクロライド、
【００８９】
ジメチルシリレン（メチルシクロペンタジエニル）（２−フェノキシ）チタンジクロライド、ジメチルシリレン（メチルシクロペンタジエニル）（３−メチル−２−フェノキシ）チタンジクロライド、ジメチルシリレン（メチルシクロペンタジエニル）（３，５−ジメチル−２−フェノキシ）チタンジクロライド、ジメチルシリレン（メチルシクロペンタジエニル）（３−ｔｅｒｔ−ブチル−２−フェノキシ）チタンジクロライド、ジメチルシリレン（メチルシクロペンタジエニル）（３−ｔｅｒｔ−ブチル−５−メチル−２−フェノキシ）チタンジクロライド、ジメチルシリレン（メチルシクロペンタジエニル）（３，５−ジ−ｔｅｒｔ−ブチル−２−フェノキシ）チタンジクロライド、ジメチルシリレン（メチルシクロペンタジエニル）（５−メチル−３−フェニル−２−フェノキシ）チタンジクロライド、ジメチルシリレン（メチルシクロペンタジエニル）（３−ｔｅｒｔ−ブチルジメチルシリル−５−メチル−２−フェノキシ）チタンジクロライド、ジメチルシリレン（メチルシクロペンタジエニル）（５−メチル−３−トリメチルシリル−２−フェノキシ）チタンジクロライド、ジメチルシリレン（メチルシクロペンタジエニル）（３−ｔｅｒｔ−ブチル−５−メトキシ−２−フェノキシ）チタンジクロライド、ジメチルシリレン（メチルシクロペンタジエニル）（３−ｔｅｒｔ−ブチル−５−クロロ−２−フェノキシ）チタンジクロライド、ジメチルシリレン（メチルシクロペンタジエニル）（３，５−ジアミル−２−フェノキシ）チタンジクロライド、
【００９０】
ジメチルシリレン（ｎ−ブチルシクロペンタジエニル）（２−フェノキシ）チタンジクロライド、ジメチルシリレン（ｎ−ブチルシクロペンタジエニル）（３−メチル−２−フェノキシ）チタンジクロライド、ジメチルシリレン（ｎ−ブチルシクロペンタジエニル）（３，５−ジメチル−２−フェノキシ）チタンジクロライド、ジメチルシリレン（ｎ−ブチルシクロペンタジエニル）（３−ｔｅｒｔ−ブチル−２−フェノキシ）チタンジクロライド、ジメチルシリレン（ｎ−ブチルシクロペンタジエニル）（３−ｔｅｒｔ−ブチル−５−メチル−２−フェノキシ）チタンジクロライド、ジメチルシリレン（ｎ−ブチルシクロペンタジエニル）（３，５−ジ−ｔｅｒｔ−ブチル−２−フェノキシ）チタンジクロライド、ジメチルシリレン（ｎ−ブチルシクロペンタジエニル）（５−メチル−３−フェニル−２−フェノキシ）チタンジクロライド、ジメチルシリレン（ｎ−ブチルシクロペンタジエニル）（３−ｔｅｒｔ−ブチルジメチルシリル−５−メチル−２−フェノキシ）チタンジクロライド、ジメチルシリレン（ｎ−ブチルシクロペンタジエニル）（５−メチル−３−トリメチルシリル−２−フェノキシ）チタンジクロライド、ジメチルシリレン（ｎ−ブチルシクロペンタジエニル）（３−ｔｅｒｔ−ブチル−５−メトキシ−２−フェノキシ）チタンジクロライド、ジメチルシリレン（ｎ−ブチルシクロペンタジエニル）（３−ｔｅｒｔ−ブチル−５−クロロ−２−フェノキシ）チタンジクロライド、ジメチルシリレン（ｎ−ブチルシクロペンタジエニル）（３，５−ジアミル−２−フェノキシ）チタンジクロライド、
【００９１】
ジメチルシリレン（ｔｅｒｔ−ブチルシクロペンタジエニル）（２−フェノキシ）チタンジクロライド、ジメチルシリレン（ｔｅｒｔ−ブチルシクロペンタジエニル）（３−メチル−２−フェノキシ）チタンジクロライド、ジメチルシリレン（ｔｅｒｔ−ブチルシクロペンタジエニル）（３，５−ジメチル−２−フェノキシ）チタンジクロライド、ジメチルシリレン（ｔｅｒｔ−ブチルシクロペンタジエニル）（３−ｔｅｒｔ−ブチル−２−フェノキシ）チタンジクロライド、ジメチルシリレン（ｔｅｒｔ−ブチルシクロペンタジエニル）（３−ｔｅｒｔ−ブチル−５−メチル−２−フェノキシ）チタンジクロライド、ジメチルシリレン（ｔｅｒｔ−ブチルシクロペンタジエニル）（３，５−ジ−ｔｅｒｔ−ブチル−２−フェノキシ）チタンジクロライド、ジメチルシリレン（ｔｅｒｔ−ブチルシクロペンタジエニル）（５−メチル−３−フェニル−２−フェノキシ）チタンジクロライド、ジメチルシリレン（ｔｅｒｔ−ブチルシクロペンタジエニル）（３−ｔｅｒｔ−ブチルジメチルシリル−５−メチル−２−フェノキシ）チタンジクロライド、ジメチルシリレン（ｔｅｒｔ−ブチルシクロペンタジエニル）（５−メチル−３−トリメチルシリル−２−フェノキシ）チタンジクロライド、ジメチルシリレン（ｔｅｒｔ−ブチルシクロペンタジエニル）（３−ｔｅｒｔ−ブチル−５−メトキシ−２−フェノキシ）チタンジクロライド、ジメチルシリレン（ｔｅｒｔ−ブチルシクロペンタジエニル）（３−ｔｅｒｔ−ブチル−５−クロロ−２−フェノキシ）チタンジクロライド、ジメチルシリレン（ｔｅｒｔ−ブチルシクロペンタジエニル）（３，５−ジアミル−２−フェノキシ）チタンジクロライド、
【００９２】
ジメチルシリレン（テトラメチルシクロペンタジエニル）（２−フェノキシ）チタンジクロライド、ジメチルシリレン（テトラメチルシクロペンタジエニル）（３−メチル−２−フェノキシ）チタンジクロライド、ジメチルシリレン（テトラメチルシクロペンタジエニル）（３，５−ジメチル−２−フェノキシ）チタンジクロライド、ジメチルシリレン（テトラメチルシクロペンタジエニル）（３−ｔｅｒｔ−ブチル−２−フェノキシ）チタンジクロライド、ジメチルシリレン（テトラメチルシクロペンタジエニル）（３−ｔｅｒｔ−ブチル−５−メチル−２−フェノキシ）チタンジクロライド、ジメチルシリレン（テトラメチルシクロペンタジエニル）（３，５−ジ−ｔｅｒｔ−ブチル−２−フェノキシ）チタンジクロライド、ジメチルシリレン（テトラメチルシクロペンタジエニル）（５−メチル−３−フェニル−２−フェノキシ）チタンジクロライド、ジメチルシリレン（テトラメチルシクロペンタジエニル）（３−ｔｅｒｔ−ブチルジメチルシリル−５−メチル−２−フェノキシ）チタンジクロライド、ジメチルシリレン（テトラメチルシクロペンタジエニル）（５−メチル−３−トリメチルシリル−２−フェノキシ）チタンジクロライド、ジメチルシリレン（テトラメチルシクロペンタジエニル）（３−ｔｅｒｔ−ブチル−５−メトキシ−２−フェノキシ）チタンジクロライド、ジメチルシリレン（テトラメチルシクロペンタジエニル）（３−ｔｅｒｔ−ブチル−５−クロロ−２−フェノキシ）チタンジクロライド、ジメチルシリレン（テトラメチルシクロペンタジエニル）（３，５−ジアミル−２−フェノキシ）チタンジクロライド、
【００９３】
ジメチルシリレン（トリメチルシリルシクロペンタジエニル）（２−フェノキシ）チタンジクロライド、ジメチルシリレン（トリメチルシリルシクロペンタジエニル）（３−メチル−２−フェノキシ）チタンジクロライド、ジメチルシリレン（トリメチルシリルシクロペンタジエニル）（３，５−ジメチル−２−フェノキシ）チタンジクロライド、ジメチルシリレン（トリメチルシリルシクロペンタジエニル）（３−ｔｅｒｔ−ブチル−２−フェノキシ）チタンジクロライド、ジメチルシリレン（トリメチルシリルシクロペンタジエニル）（３−ｔｅｒｔ−ブチル−５−メチル−２−フェノキシ）チタンジクロライド、ジメチルシリレン（トリメチルシリルシクロペンタジエニル）（３，５−ジ−ｔｅｒｔ−ブチル−２−フェノキシ）チタンジクロライド、ジメチルシリレン（トリメチルシリルシクロペンタジエニル）（５−メチル−３−フェニル−２−フェノキシ）チタンジクロライド、ジメチルシリレン（トリメチルシリルシクロペンタジエニル）（３−ｔｅｒｔ−ブチルジメチルシリル−５−メチル−２−フェノキシ）チタンジクロライド、ジメチルシリレン（トリメチルシリルシクロペンタジエニル）（５−メチル−３−トリメチルシリル−２−フェノキシ）チタンジクロライド、ジメチルシリレン（トリメチルシリルシクロペンタジエニル）（３−ｔｅｒｔ−ブチル−５−メトキシ−２−フェノキシ）チタンジクロライド、ジメチルシリレン（トリメチルシリルシクロペンタジエニル）（３−ｔｅｒｔ−ブチル−５−クロロ−２−フェノキシ）チタンジクロライド、ジメチルシリレン（トリメチルシリルシクロペンタジエニル）（３，５−ジアミル−２−フェノキシ）チタンジクロライド、
【００９４】
ジメチルシリレン（インデニル）（２−フェノキシ）チタンジクロライド、ジメチルシリレン（インデニル）（３−メチル−２−フェノキシ）チタンジクロライド、ジメチルシリレン（インデニル）（３，５−ジメチル−２−フェノキシ）チタンジクロライド、ジメチルシリレン（インデニル）（３−ｔｅｒｔ−ブチル−２−フェノキシ）チタンジクロライド、ジメチルシリレン（インデニル）（３−ｔｅｒｔ−ブチル−５−メチル−２−フェノキシ）チタンジクロライド、ジメチルシリレン（インデニル）（３，５−ジ−ｔｅｒｔ−ブチル−２−フェノキシ）チタンジクロライド、ジメチルシリレン（インデニル）（５−メチル−３−フェニル−２−フェノキシ）チタンジクロライド、ジメチルシリレン（インデニル）（３−ｔｅｒｔ−ブチルジメチルシリル−５−メチル−２−フェノキシ）チタンジクロライド、ジメチルシリレン（インデニル）（５−メチル−３−トリメチルシリル−２−フェノキシ）チタンジクロライド、ジメチルシリレン（インデニル）（３−ｔｅｒｔ−ブチル−５−メトキシ−２−フェノキシ）チタンジクロライド、ジメチルシリレン（インデニル）（３−ｔｅｒｔ−ブチル−５−クロロ−２−フェノキシ）チタンジクロライド、ジメチルシリレン（インデニル）（３，５−ジアミル−２−フェノキシ）チタンジクロライド、
【００９５】
ジメチルシリレン（フルオレニル）（２−フェノキシ）チタンジクロライド、ジメチルシリレン（フルオレニル）（３−メチル−２−フェノキシ）チタンジクロライド、ジメチルシリレン（フルオレニル）（３，５−ジメチル−２−フェノキシ）チタンジクロライド、ジメチルシリレン（フルオレニル）（３−ｔｅｒｔ−ブチル−２−フェノキシ）チタンジクロライド、ジメチルシリレン（フルオレニル）（３−ｔｅｒｔ−ブチル−５−メチル−２−フェノキシ）チタンジクロライド、ジメチルシリレン（フルオレニル）（３，５−ジ−ｔｅｒｔ−ブチル−２−フェノキシ）チタンジクロライド、ジメチルシリレン（フルオレニル）（５−メチル−３−フェニル−２−フェノキシ）チタンジクロライド、ジメチルシリレン（フルオレニル）（３−ｔｅｒｔ−ブチルジメチルシリル−５−メチル−２−フェノキシ）チタンジクロライド、ジメチルシリレン（フルオレニル）（５−メチル−３−トリメチルシリル−２−フェノキシ）チタンジクロライド、ジメチルシリレン（フルオレニル）（３−ｔｅｒｔ−ブチル−５−メトキシ−２−フェノキシ）チタンジクロライド、ジメチルシリレン（フルオレニル）（３−ｔｅｒｔ−ブチル−５−クロロ−２−フェノキシ）チタンジクロライド、ジメチルシリレン（フルオレニル）（３，５−ジアミル−２−フェノキシ）チタンジクロライド、ジメチルシリレン（テトラメチルシクロペンタジエニル））（１−ナフトキシ−２−イル）チタンジクロライド、
【００９６】
シクロペンチリデン（シクロペンタジエニル）（３，６−ジ−ｔｅｒｔ−ブチルフルオレニル）チタンジクロライド、シクロヘキシリデン（シクロペンタジエニル）（３，６−ジ−ｔｅｒｔ−ブチルフルオレニル）チタンジクロライド、アダマンチリデン（シクロペンタジエニル）（３，６−ジ−ｔｅｒｔ−ブチルフルオレニル）チタンジクロライド、モノフェニルモノメチルメチレン（シクロペンタジエニル）（３，６−ジ−ｔｅｒｔ−ブチルフルオレニル）チタンジクロライド、ジメチルメチレン（シクロペンタジエニル）（３，６−ジｔｅｒｔ−ブチルフルオレニル）チタンジクロライド、ジフェニルメチレン（シクロペンタジエニル）（３，６−ジ−ｔｅｒｔ−ブチルフルオレニル）チタンジクロライド、ジ（ｐ−トリル）メチレン（シクロペンタジエニル）（３，６−ジ−ｔｅｒｔ−ブチルフルオレニル）チタンジクロライド、ジエチルメチレン（シクロペンタジエニル）（３，６−ジ−ｔｅｒｔ−ブチルフルオレニル）チタンジクロライド、
【００９７】
シクロペンチリデン（シクロペンタジエニル）（２，７−ジ−ｔｅｒｔ−ブチルフルオレニル）チタニウムジクロリド、シクロヘキシリデン（シクロペンタジエニル）（２，７−ジ−ｔｅｒｔ−ブチルフルオレニル）チタニウムジクロリド、アダマンチリデン（シクロペンタジエニル）（２，７−ジ−ｔｅｒｔ−ブチルフルオレニル）チタニウムジクロリド、モノフェニルモノメチルメチレン（シクロペンタジエニル）（２，７−ジ−ｔｅｒｔ−ブチルフルオレニル）チタニウムジクロリド、ジメチルメチレン（シクロペンタジエニル）（２，７−ジ−ｔｅｒｔ−ブチルフルオレニル）チタニウムジクロリド、ジフェニルメチレン（シクロペンタジエニル）（２，７−ジ−ｔｅｒｔ−ブチルフルオレニル）チタニウムジクロリド、ジ（ｐ−トリル）メチレン（シクロペンタジエニル）（２，７−ジ−ｔｅｒｔ−ブチルフルオレニル）チタニウムジクロリド、ジエチルメチレン（シクロペンタジエニル）（２，７−ジ−ｔｅｒｔ−ブチルフルオレニル）チタニウムジクロリド、
【００９８】
シクロペンチリデン（シクロペンタジエニル）（２，７−ジクミルフルオレニル）チタンジクロライド、シクロヘキシリデン（シクロペンタジエニル）（２，７−ジクミルフルオレニル）チタンジクロライド、アダマンチリデン（シクロペンタジエニル）（２，７−ジクミルフルオレニル）チタンジクロライド、モノフェニルモノメチルメチレン（シクロペンタジエニル）（２，７−ジクミルフルオレニル）チタンジクロライド、ジメチルメチレン（シクロペンタジエニル）（２，７−ジクミルフルオレニル）チタンジクロライド、ジフェニルメチレン（シクロペンタジエニル）（２，７−ジクミルフルオレニル）チタンジクロライド、ジ（ｐ−トリル）メチレン（シクロペンタジエニル）（２，７−ジクミルフルオレニル）チタンジクロライド、ジエチルメチレン（シクロペンタジエニル）（２，７−ジクミルフルオレニル）チタンジクロライド、
【００９９】
シクロペンチリデン（シクロペンタジエニル）（３，６−ジクミルフルオレニル）チタンジクロライド、シクロヘキシリデン（シクロペンタジエニル）（３，６−ジクミルフルオレニル）チタンジクロライド、アダマンチリデン（シクロペンタジエニル）（３，６−ジクミルフルオレニル）チタンジクロライド、モノフェニルモノメチルメチレン（シクロペンタジエニル）（３，６−ジクミルフルオレニル）チタンジクロライド、ジメチルメチレン（シクロペンタジエニル）（３，６−ジクミルフルオレニル）チタンジクロライド、ジフェニルメチレン（シクロペンタジエニル）（３，６−ジクミルフルオレニル）チタンジクロライド、ジ（ｐ−トリル）メチレン（シクロペンタジエニル）（３，６−ジクミルフルオレニル）チタンジクロライド、ジエチルメチレン（シクロペンタジエニル）（３，６−ジクミルフルオレニル）チタンジクロライド、
【０１００】
シクロペンチリデン（シクロペンタジエニル）（２，７−ジメチルフルオレニル）チタンジクロライド、シクロヘキシリデン（シクロペンタジエニル）（２，７−ジメチルフルオレニル）チタンジクロライド、アダマンチリデン（シクロペンタジエニル）（２，７−ジメチルフルオレニル）チタンジクロライド、モノフェニルモノメチルメチレン（シクロペンタジエニル）（２，７−ジメチルフルオレニル）チタンジクロライド、ジメチルメチレン（シクロペンタジエニル）（２，７−ジメチルフルオレニル）チタンジクロライド、ジフェニルメチレン（シクロペンタジエニル）（２，７−ジメチルフルオレニル）チタンジクロライド、ジ（ｐ−トリル）メチレン（シクロペンタジエニル）（２，７−ジメチルフルオレニル）チタンジクロライド、ジエチルメチレン（シクロペンタジエニル）（２，７−ジメチルフルオレニル）チタンジクロライド、
【０１０１】
シクロペンチリデン（シクロペンタジエニル）（３，６−ジメチルフルオレニル）チタンジクロライド、シクロヘキシリデン（シクロペンタジエニル）（３，６−ジメチルフルオレニル）チタンジクロライド、アダマンチリデン（シクロペンタジエニル）（３，６−ジメチルフルオレニル）チタンジクロライド、モノフェニルモノメチルメチレン（シクロペンタジエニル）（３，６−ジメチルフルオレニル）チタンジクロライド、ジフェニルメチレン（シクロペンタジエニル）（３，６−ジメチルフルオレニル）チタンジクロライド、ジ（ｐ−トリル）メチレン（シクロペンタジエニル）（３，６−ジメチルフルオレニル）チタンジクロライド、ジエチルメチレン（シクロペンタジエニル）（３，６−ジメチルフルオレニル）チタンジクロライド、
【０１０２】
シクロペンチリデン（シクロペンタジエニル）（２，７−ジフェニルフルオレニル）チタンジクロライド、シクロヘキシリデン（シクロペンタジエニル）（２，７−ジフェニルフルオレニル）チタンジクロライド、アダマンチリデン（シクロペンタジエニル）（２，７−ジフェニルフルオレニル）チタンジクロライド、モノフェニルモノメチルメチレン（シクロペンタジエニル）（２，７−ジフェニルフルオレニル）チタンジクロライド、ジメチルメチレン（シクロペンタジエニル）（２，７−ジフェニルフルオレニル）チタンジクロライド、ジフェニルメチレン（シクロペンタジエニル）（２，７−ジフェニルフルオレニル）チタンジクロライド、ジ（ｐ−トリル）メチレン（シクロペンタジエニル）（２，７−ジフェニルフルオレニル）チタンジクロライド、ジエチルメチレン（シクロペンタジエニル）（２，７−ジフェニルフルオレニル）チタンジクロライド、
【０１０３】
シクロペンチリデン（シクロペンタジエニル）（３，６−ジフェニルフルオレニル）チタンジクロライド、シクロヘキシリデン（シクロペンタジエニル）（３，６−ジフェニルフルオレニル）チタンジクロライド、アダマンチリデン（シクロペンタジエニル）（３，６−ジフェニルフルオレニル）チタンジクロライド、モノフェニルモノメチルメチレン（シクロペンタジエニル）（３，６−ジフェニルフルオレニル）チタンジクロライド、ジメチルメチレン（シクロペンタジエニル）（３，６−ジフェニルフルオレニル）チタンジクロライド、ジフェニルメチレン（シクロペンタジエニル）（３，６−ジフェニルフルオレニル）チタンジクロライド、ジ（ｐ−トリル）メチレン（シクロペンタジエニル）（３，６−ジフェニルフルオレニル）チタンジクロライド、ジエチルメチレン（シクロペンタジエニル）（３，６−ジフェニルフルオレニル）チタンジクロライド、
【０１０４】
シクロペンチリデン（シクロペンタジエニル）（２，７−ジ（２，４，６−トリメチルフェニル）フルオレニル）チタンジクロライド、シクロヘキシリデン（シクロペンタジエニル）（２，７−ジ（２，４，６−トリメチルフェニル）ブチルフルオレニル）チタンジクロライド、アダマンチリデン（シクロペンタジエニル）（２，７−ジ（２，４，６−トリメチルフェニル）フルオレニル）チタンジクロライド、モノフェニルモノメチルメチレン（シクロペンタジエニル）（２，７−ジ（２，４，６−トリメチルフェニル）フルオレニル）チタンジクロライド、ジメチルメチレン（シクロペンタジエニル）（２，７−ジ（２，４，６−トリメチルフェニル）フルオレニル）チタンジクロライド、ジフェニルメチレン（シクロペンタジエニル）（２，７−ジ（２，４，６−トリメチルフェニル）フルオレニル）チタンジクロライド、ジ（ｐ−トリル）メチレン（シクロペンタジエニル）（２，７−ジ（２，４，６−トリメチルフェニル）フルオレニル）チタンジクロライド、ジエチルメチレン（シクロペンタジエニル）（２，７−ジ（２，４，６−トリメチルフェニル）フルオレニル）チタンジクロライド、
【０１０５】
シクロペンチリデン（シクロペンタジエニル）（３，６−ジ（２，４，６−トリメチルフェニル）フルオレニル）チタンジクロライド、シクロヘキシリデン（シクロペンタジエニル）（３，６−ジ（２，４，６−トリメチルフェニル）フルオレニル）チタンジクロライド、アダマンチリデン（シクロペンタジエニル）（３，６−ジ（２，４，６−トリメチルフェニル）フルオレニル）チタンジクロライド、モノフェニルモノメチルメチレン（シクロペンタジエニル）（３，６−ジ（２，４，６−トリメチルフェニル）フルオレニル）チタンジクロライド、ジメチルメチレン（シクロペンタジエニル）（３，６−ジ（２，４，６−トリメチルフェニル）フルオレニル）チタンジクロライド、ジフェニルメチレン（シクロペンタジエニル）（３，６−ジ（２，４，６−トリメチルフェニル）フルオレニル）チタンジクロライド、ジ（ｐ−トリル）メチレン（シクロペンタジエニル）（３，６−ジ（２，４，６−トリメチルフェニル）フルオレニル）チタンジクロライド、ジエチルメチレン（シクロペンタジエニル）（３，６−ジ（２，４，６−トリメチルフェニル）フルオレニル）チタンジクロライド、
【０１０６】
シクロペンチリデン（シクロペンタジエニル）（２，７−ジ−ｉ−プロピルフルオレニル）チタンジクロライド、シクロヘキシリデン（シクロペンタジエニル）（２，７−ジ−ｉ−プロピルフルオレニル）チタンジクロライド、アダマンチリデン（シクロペンタジエニル）（２，７−ジ−ｉ−プロピルフルオレニル）チタンジクロライド、モノフェニルモノメチルメチレン（シクロペンタジエニル）（２，７−ジ−ｉ−プロピルフルオレニル）チタンジクロライド、ジメチルメチレン（シクロペンタジエニル）（２，７−ジ−ｉ−プロピルフルオレニル）チタンジクロライド、ジフェニルメチレン（シクロペンタジエニル）（２，７−ジ−ｉ−プロピルフルオレニル）チタンジクロライド、ジ（ｐ−トリル）メチレン（シクロペンタジエニル）（２，７−ジ−ｉ−プロピルフルオレニル）チタンジクロライド、ジエチルメチレン（シクロペンタジエニル）（２，７−ジ−ｉ−プロピルフルオレニル）チタンジクロライド、
【０１０７】
シクロペンチリデン（シクロペンタジエニル）（３，６−ジ−ｉ−プロピルフルオレニル）チタンジクロライド、シクロヘキシリデン（シクロペンタジエニル）（３，６−ジ−ｉ−プロピルフルオレニル）チタンジクロライド、アダマンチリデン（シクロペンタジエニル）（３，６−ジ−ｉ−プロピルフルオレニル）チタンジクロライド、モノフェニルモノメチルメチレン（シクロペンタジエニル）（３，６−ジ−ｉ−プロピルフルオレニル）チタンジクロライド、ジメチルメチレン（シクロペンタジエニル）（３，６−ジ−ｉ−プロピルフルオレニル）チタンジクロライド、ジフェニルメチレン（シクロペンタジエニル）（３，６−ジ−ｉ−プロピルフルオレニル）チタンジクロライド、ジ（ｐ−トリル）メチレン（シクロペンタジエニル）（３，６−ジ−ｉ−プロピルフルオレニル）チタンジクロライド、ジエチルメチレン（シクロペンタジエニル）（３，６−ジ−ｉ−プロピルフルオレニル）チタンジクロライド、
【０１０８】
シクロペンチリデン（シクロペンタジエニル）（２，７−ジシクロヘキシルフルオレニル）チタンジクロライド、シクロヘキシリデン（シクロペンタジエニル）（２，７−ジシクロヘキシルフルオレニル）チタンジクロライド、アダマンチリデン（シクロペンタジエニル）（２，７−ジシクロヘキシルフルオレニル）チタンジクロライド、モノフェニルモノメチルメチレン（シクロペンタジエニル）（２，７−ジシクロヘキシルフルオレニル）チタンジクロライド、ジメチルメチレン（シクロペンタジエニル）（２，７−ジシクロヘキシルフルオレニル）チタンジクロライド、ジフェニルメチレン（シクロペンタジエニル）（２，７−ジシクロヘキシルフルオレニル）チタンジクロライド、ジ（ｐ−トリル）メチレン（シクロペンタジエニル）（２，７−ジシクロヘキシルフルオレニル）チタンジクロライド、ジエチルメチレン（シクロペンタジエニル）（２，７−ジシクロヘキシルフルオレニル）チタンジクロライド、
【０１０９】
シクロペンチリデン（シクロペンタジエニル）（３，６−ジシクロヘキシルフルオレニル）チタンジクロライド、シクロヘキシリデン（シクロペンタジエニル）（３，６−ジシクロヘキシルフルオレニル）チタンジクロライド、アダマンチリデン（シクロペンタジエニル）（３，６−ジシクロヘキシルフルオレニル）チタンジクロライド、モノフェニルモノメチルメチレン（シクロペンタジエニル）（３，６−ジシクロヘキシルフルオレニル）チタンジクロライド、ジメチルメチレン（シクロペンタジエニル）（３，６−ジシクロヘキシルフルオレニル）チタンジクロライド、ジフェニルメチレン（シクロペンタジエニル）（３，６−ジシクロヘキシルフルオレニル）チタンジクロライド、ジ（ｐ−トリル）メチレン（シクロペンタジエニル）（３，６−ジシクロヘキシルフルオレニル）チタンジクロライド、ジエチルメチレン（シクロペンタジエニル）（３，６−ジシクロヘキシルフルオレニル）チタンジクロライド
【０１１０】
イソプロピリデン（３−ｔｅｒｔ−ブチルシクロペンタジェニル）（２−メチル−４−フェニルアズレニル）チタニウムジクロリド、メチレンビス（２−メチル−４−フェニルアズレニル）チタンジクロリド、エチレンビス（４−メチルアズレニル）チタンジクロリド、エチレンビス（２，４−ジメチルアズレニル）チタンジクロリド、エチレンビス（２−メチル−４−フェニルアズレニル）チタンジクロリド、エチレンビス（２−エチル−４−フェニルアズレニル）チタンジクロリド、エチレンビス（２−メチル−４−フェニルヘキサヒドロアズレニル）チタンジクロリド、エチレンビス（２−メチル−４−イソプロピルアズレニル）チタンジクロリド、シクロヘキシリデンビス（２，４，４，−トリメチルアズレニル）チタンジクロリド、ジメチルシリレンビス（４−メチル−４−ヒドロアズレニル）チタンジクロライド、ジメチルシリレンビス（２，４−ジメチル−４−ヒドロアズレニル）チタンジクロライド、ジメチルシリレンビス［１，１’−｛２−メチル−４−（４−クロロフェニル）−４−ヒドロアズレニル｝］チタンジクロライド、ジメチルシリレンビス｛１，１’−（２−メチル−４−フェニル−４−ヒドロアズレニル）｝チタンジクロライド、ジメチルシリレンビス（２−メチル−４−フェニルアズレニル）チタンジクロリド、ジメチルシリレンビス（２−メチル−４−フェニルヘキサヒドロアズレニル）チタンジクロリド、ジメチルシリレンビス（２−メチル−４，４−ジフェニルアズレニル）チタンジクロリド、ジメチルシリレンビス（２−メチル−４−イソプロピロアズレニル）チタンジクロリド、フェニルメチルシリレンビス（２，４，４−トリメチルアズレニル）チタンジクロリド、
【０１１１】
（ｔｅｒｔ−ブチルアミド）テトラメチルシクロペンタジエニル−１，２−エタンジイルチタンジクロライド、（ｔｅｒｔ−ブチルアミド）テトラメチルシクロペンタジエニル−１，２−エタンジイルチタンジメチル、（ｔｅｒｔ−ブチルアミド）テトラメチルシクロペンタジエニル−１，２−エタンジイルチタンジベンジル、（メチルアミド）テトラメチルシクロペンタジエニル−１，２−エタンジイルチタンジクロライド、（エチルアミド）テトラメチルシクロペンタジエニル−１，２−エタンジイルチタンジクロライド、（ｔｅｒｔ−ブチルアミド）テトラメチルシクロペンタジエニルジメチルシランチタンジクロライド、（ｔｅｒｔ−ブチルアミド）テトラメチルシクロペンタジエニルジメチルシランチタンジメチル、（ｔｅｒｔ−ブチルアミド）テトラメチルシクロペンタジエニルジメチルシランチタンジベンジル、（ベンジルアミド）テトラメチルシクロペンタジエニルジメチルシランチタンジクロライド、（フェニルフォスファイド）テトラメチルシクロペンタジエニルジメチルシランチタンジベンジル、
【０１１２】
（ｔｅｒｔ−ブチルアミド）インデニル−１，２−エタンジイルチタンジクロライド、（ｔｅｒｔ−ブチルアミド）インデニル−１，２−エタンジイルチタンジメチル、（ｔｅｒｔ−ブチルアミド）テトラヒドロインデニル−１，２−エタンジイルチタンジクロライド、（ｔｅｒｔ−ブチルアミド）テトラヒドロインデニル−１，２−エタンジイルチタンジメチル、（ｔｅｒｔ−ブチルアミド）フルオレニル−１，２−エタンジイルチタンジクロライド、（ｔｅｒｔ−ブチルアミド）フルオレニル−１，２−エタンジイルチタンジメチル、（ｔｅｒｔ−ブチルアミド）インデニルジメチルシランチタンジクロライド、（ｔｅｒｔ−ブチルアミド）インデニルジメチルシランチタンジメチル、（ｔｅｒｔ−ブチルアミド）テトラヒドロインデニルジメチルシランチタンジクロライド、（ｔｅｒｔ−ブチルアミド）テトラヒドロインデニルジメチルシランチタンジメチル、（ｔｅｒｔ−ブチルアミド）フルオレニルジメチルシランチタンジクロライド、（ｔｅｒｔ−ブチルアミド）フルオレニルジメチルシランチタンジメチル、
【０１１３】
（ジメチルアミノメチル）テトラメチルシクロペンタジエニルチタン（III）ジクロライド、（ジメチルアミノエチル）テトラメチルシクロペンタジエニルチタン（III）ジクロライド、（ジメチルアミノプロピル）テトラメチルシクロペンタジエニルチタン（III）ジクロライド、（Ｎ−ピロリジニルエチル）テトラメチルシクロペンタジエニルチタンジクロライド、（Ｂ−ジメチルアミノボラベンゼン）シクロペンタジエニルチタンジクロライド、シクロペンタジエニル（９−メシチルボラアントラセニル）チタンジクロライド、
【０１１４】
２，２’−チオビス［４−メチル−６−ｔｅｒｔ−ブチルフェノキシ］チタンジクロライド、２，２’−チオビス［４−メチル−６−（１−メチルエチル）フェノキシ］チタンジクロライド、２，２’−チオビス（４，６−ジメチルフェノキシ）チタンジクロライド、２，２’−チオビス（４−メチル−６−ｔｅｒｔ−ブチルフェノキシ）チタンジクロライド、２，２’−メチレンビス（４−メチル−６−ｔｅｒｔ−ブチルフェノキシ）チタンジクロライド、２，２’−エチレンビス（４−メチル−６−ｔｅｒｔ−ブチルフェノキシ）チタンジクロライド、２，２’−スルフィニルビス（４−メチル−６−ｔｅｒｔ−ブチルフェノキシ）チタンジクロライド、２，２’−（４，４’，６，６’−テトラ−ｔｅｒｔ−ブチル−１，１’ビフェノキシ）チタンジクロライド、２，２’−チオビス（４−メチル−６−ｔｅｒｔ−ブチルフェノキシ）チタンジイソプロポキサイド、２，２’−メチレンビス（４−メチル−６−ｔｅｒｔ−ブチルフェノキシ）チタンジイソプロポキサイド、２，２’−エチレンビス（４−メチル−６−ｔｅｒｔ−ブチルフェノキシ）チタンジイソプロポキサイド、２，２’−スルフィニルビス（４−メチル−６−ｔｅｒｔ−ブチルフェノキシ）チタンジイソプロポキサイド、
【０１１５】
（ジ−ｔｅｒｔ−ブチル−１，３−プロパンジアミド）チタンジクロライド、（ジシクロヘキシル−１，３−プロパンジアミド）チタンジクロライド、［ビス（トリメチルシリル）−１，３−プロパンジジアミド］チタンジクロライド、［ビス（ｔｅｒｔ−ブチルジメチルシリル）−１，３−プロパンジアミド］チタンジクロライド、［ビス（２，６−ジメチルフェニル）−１，３−プロパンジアミド］チタンジクロライド、［ビス（２，６−ジイソプロピルフェニル）−１，３−プロパンジアミド］チタンジクロライド、［ビス（２，６−ジ−ｔｅｒｔ−ブチルフェニル）−１，３−プロパンジアミド］チタンジクロライド、［ビス（トリイソプロピルシリル）ナフタレンジアミド］チタンジクロライド、［ビス（トリメチルシリル）ナフタレンジアミド］チタンジクロライド、［ビス（ｔｅｒｔ−ブチルジメチルシリル）ナフタレンジアミド］チタンジクロライド、［ビス（ｔｅｒｔ−ブチルジメチルシリル）ナフタレンジアミド］チタンジブロマイド、
【０１１６】
［ヒドロトリス（３，５−ジメチルピラゾリル）ボレート］チタントリクロライド、［ヒドロトリス（３，５−ジメチルピラゾリル）ボレート］チタントリブロマイド、［ヒドロトリス（３，５−ジメチルピラゾリル）ボレート］チタントリアイオダイド、［ヒドロトリス（３，５−ジエチルピラゾリル）ボレート］チタントリクロライド、［ヒドロトリス（３，５−ジエチルピラゾリル）ボレート］チタントリブロマイド、［ヒドロトリス（３，５−ジエチルピラゾリル）ボレート］チタントリアイオダイド、［ヒドロトリス（３，５−ジ−ｔｅｒｔ−ブチルピラゾリル）ボレート］チタントリクロライド、［ヒドロトリス（３，５−ジ−ｔｅｒｔ−ブチルピラゾリル）ボレート］チタントリブロマイド、［ヒドロトリス（３，５−ジ−ｔｅｒｔ−ブチルピラゾリル）ボレート］チタントリアイオダイド、［トリス（３，５−ジメチルピラゾリル）メチル］チタントリクロライド、［トリス（３，５−ジメチルピラゾリル）メチル］チタントリブロマイド、［トリス（３，５−ジメチルピラゾリル）メチル］チタントリアイオダイド、［トリス（３，５−ジエチルピラゾリル）メチル］チタントリクロライド、［トリス（３，５−ジエチルピラゾリル）メチル］チタントリブロマイド、［トリス（３，５−ジエチルピラゾリル）メチル］チタントリアイオダイド、［トリス（３，５−ジ−ｔｅｒｔ−ブチルピラゾリル）メチル］チタントリクロライド、［トリス（３，５−ジ−ｔｅｒｔ−ブチルピラゾリル）メチル］チタントリブロマイド、［トリス（３，５−ジ−ｔｅｒｔ−ブチルピラゾリル）メチル］チタントリアイオダイド、
【０１１７】
［Ｎ−（２，６ − ジ（１−メチルエチル）フェニル）アミド（ｏ−トリル）（α −ナフタレン−２−ジイル（６−ピリジン−２−ジイル）メタン） ］チタンジクロライド、［Ｎ−（２，６−ジ（１−メチルエチル）フェニル）アミド（２−イソプロピルフェニル）（α−ナフタレン−２−ジイル（６−ピリジン−２−ジイル）メタン）］ チタンジクロライド、［Ｎ−（２ ，６−ジ（１−メチルエチル）フェニル）アミド（フェナントレン−５−イル）（α−ナフタレン−２−ジイル（６−ピリジン−２−ジイル）メタン）］チタンジクロライドや、これらの化合物の「チタン」を「ジルコニウム」または「ハフニウム」に変更した化合物、「（２−フェノキシ）」を「（３−フェニル−２−フェノキシ）」、「（３−トリメチルシリル−２−フェノキシ）」、または「（３−ｔｅｒｔ−ブチルジメチルシリル−２−フェノキシ）」に変更した化合物、「ジメチルシリレン」を「ジエチルシリレン」、「ジフェニルシリレン」、または「ジメトキシシリレン」に変更した化合物、「ジクロライド」を「ジフルオライド」、「ジブロマイド」、「ジアイオダイド」、「ジメトキシド」、「ジエトキシド」、「ジ−ｎ−ブトキシド」、「ジイソプロポキシド」、「ジフェノキシド」、「ジメチド」、「クロライドメチド」に変更した化合物を例示することができる。
【０１１８】
上式［４］で表される遷移金属化合物の内、Ｍ１がニッケル原子、パラジウム原子、コバルト原子、ロジウム原子、またはルテニウム原子である化合物として、２，２’−メチレンビス［（４Ｒ）−４−フェニル−５，５’−ジメチルオキサゾリン］ニッケルジクロライド、２，２’−メチレンビス［（４Ｒ）−４−フェニル−５，５’−ジメチルオキサゾリン］ニッケルジブロマイド、２，２’−メチレンビス［（４Ｒ）−４−フェニル−５，５’−ジエチルオキサゾリン］ニッケルジクロライド、２，２’−メチレンビス［（４Ｒ）−４−フェニル−５，５’−ジエチルオキサゾリン］ニッケルジブロマイド、２，２’−メチレンビス［（４Ｒ）−４−フェニル−５，５’−ジ−ｎ−プロピルオキサゾリン］ニッケルジクロライド、２，２’−メチレンビス［（４Ｒ）−４−フェニル−５，５’−ジ−ｎ−プロピルオキサゾリン］ニッケルジブロマイド、２，２’−メチレンビス［（４Ｒ）−４−フェニル−５，５’−ジイソプロピルオキサゾリン］ニッケルジクロライド、２，２’−メチレンビス［（４Ｒ）−４−フェニル−５，５’−ジイソプロピルオキサゾリン］ニッケルジブロマイド、
【０１１９】
２，２’−メチレンビス［（４Ｒ）−４−フェニル−５，５’−ジシクロヘキシルオキサゾリン］ニッケルジクロライド、２，２’−メチレンビス［（４Ｒ）−４−フェニル−５，５’−ジシクロヘキシルオキサゾリン］ニッケルジブロマイド、２，２’−メチレンビス［（４Ｒ）−４−フェニル−５，５’−ジメトキシオキサゾリン］ニッケルジクロライド、２，２’−メチレンビス［（４Ｒ）−４−フェニル−５，５’−ジメトキシオキサゾリン］ニッケルジブロマイド、２，２’−メチレンビス［（４Ｒ）−４−フェニル−５，５’−ジエトキシオキサゾリン］ニッケルジクロライド、２，２’−メチレンビス［（４Ｒ）−４−フェニル−５，５’−ジエトキシオキサゾリン］ニッケルジブロマイド、
【０１２０】
２，２’−メチレンビス［（４Ｒ）−４−フェニル−５，５’−ジフェニルオキサゾリン］ニッケルジクロライド、２，２’−メチレンビス［（４Ｒ）−４−フェニル−５，５’−ジフェニルオキサゾリン］ニッケルジブロマイド、メチレンビス［（４Ｒ）−４−メチル−５，５−ジ−（２−メチルフェニル）オキサゾリン］ニッケルジブロマイド、メチレンビス［（４Ｒ）−４−メチル−５，５−ジ−（３−メチルフェニル）オキサゾリン］ニッケルジブロマイド、メチレンビス［（４Ｒ）−４−メチル−５，５−ジ−（４−メチルフェニル）オキサゾリン］ニッケルジブロマイド、メチレンビス［（４Ｒ）−４−メチル−５，５−ジ−（２−メトキシフェニル）オキサゾリン］ニッケルジブロマイド、メチレンビス［（４Ｒ）−４−メチル−５，５−ジ−（３−メトキシフェニル）オキサゾリン］ニッケルジブロマイド、メチレンビス［（４Ｒ）−４−メチル−５，５−ジ−（４−メトキシフェニル）オキサゾリン］ニッケルジブロマイド、メチレンビス［スピロ｛（４Ｒ）−４−メチルオキサゾリン−５，１’−シクロブタン｝］ニッケルジブロマイド、メチレンビス［スピロ｛（４Ｒ）−４−メチルオキサゾリン−５，１’−シクロペンタン｝］ニッケルジブロマイド、メチレンビス［スピロ｛（４Ｒ）−４−メチルオキサゾリン−５，１’−シクロヘキサン｝］ニッケルジブロマイド、メチレンビス［スピロ｛（４Ｒ）−４−メチルオキサゾリン−５，１’−シクロヘプタン｝］ニッケルジブロマイド、
【０１２１】
２，２’−メチレンビス［（４Ｒ）−４−イソプロピル−５，５−ジメチルオキサゾリン］ニッケルジブロマイド、２，２’−メチレンビス［（４Ｒ）−４−イソプロピル−５，５−ジエチルオキサゾリン］ニッケルジブロマイド、２，２’−メチレンビス［（４Ｒ）−４−イソプロピル−５，５−ジ−ｎ−プロピルオキサゾリン］、メチレンビス［（４Ｒ）−４−イソプロピル−５，５−ジイソプロピルオキサゾリン］ニッケルジブロマイド、２，２’−メチレンビス［（４Ｒ）−４−イソプロピル−５，５−ジシクロヘキシルオキサゾリン］ニッケルジブロマイド、２，２’−メチレンビス［（４Ｒ）−４−イソプロピル−５，５−ジフェニルオキサゾリン］ニッケルジブロマイド、２，２’−メチレンビス［（４Ｒ）−４−イソプロピル−５，５−ジ−（２−メチルフェニル）オキサゾリン］ニッケルジブロマイド、２，２’−メチレンビス［（４Ｒ）−４−イソプロピル−５，５−ジ−（３−メチルフェニル）オキサゾリン］ニッケルジブロマイド、２，２’−メチレンビス［（４Ｒ）−４−イソプロピル−５，５−ジ−（４−メチルフェニル）オキサゾリン］ニッケルジブロマイド、２，２’−メチレンビス［（４Ｒ）−４−イソプロピル−５，５−ジ−（２−メトキシフェニル）オキサゾリン］ニッケルジブロマイド、２，２’−メチレンビス［（４Ｒ）−４−イソプロピル−５，５−ジ−（３−メトキシフェニル）オキサゾリン］ニッケルジブロマイド、２，２’−メチレンビス［（４Ｒ）−４−イソプロピル−５，５−ジ−（４−メトキシフェニル）オキサゾリン］ニッケルジブロマイド、２，２’−メチレンビス［スピロ｛（４Ｒ）−４−イソプロピルオキサゾリン−５，１’−シクロブタン｝］ニッケルジブロマイド、２，２’−メチレンビス［スピロ｛（４Ｒ）−４−イソプロピルオキサゾリン−５，１’−シクロペンタン｝］ニッケルジブロマイド、２，２’−メチレンビス［スピロ｛（４Ｒ）−４−イソプロピルオキサゾリン−５，１’−シクロヘキサン｝］ニッケルジブロマイド、２，２’−メチレンビス［スピロ｛（４Ｒ）−４−イソプロピルオキサゾリン−５，１’−シクロヘプタン｝］ニッケルジブロマイド、
【０１２２】
２，２−メチレンビス［（４Ｒ）−４−イソブチル−５，５−ジメチルオキサゾリン］ニッケルジブロマイド、２，２’−メチレンビス［（４Ｒ）−４−イソブチル−５，５−ジエチルオキサゾリン］ニッケルジブロマイド、２，２’−メチレンビス［（４Ｒ）−４−イソブチル−５，５−ジ−ｎ−プロピルオキサゾリン］ニッケルジブロマイド、２，２’−メチレンビス［（４Ｒ）−４−イソブチル−５，５−ジ−イソプロピルオキサゾリン］ニッケルジブロマイド、２，２’−メチレンビス［（４Ｒ）−４−イソブチル−５，５−ジシクロヘキシルオキサゾリン］ニッケルジブロマイド、２，２’−メチレンビス［（４Ｒ）−４−イソブチル−５，５−ジフェニルオキサゾリン］ニッケルジブロマイド、２，２’−メチレンビス［（４Ｒ）−４−イソブチル−５，５−ジ−（２−メチルフェニル）オキサゾリン］ニッケルジブロマイド、２，２’−メチレンビス［（４Ｒ）−４−イソブチル−５，５−ジ−（３−メチルフェニル）オキサゾリン］ニッケルジブロマイド、２，２’−メチレンビス［（４Ｒ）−４−イソブチル−５，５−ジ−（４−メチルフェニル）オキサゾリン］ニッケルジブロマイド、２，２’−メチレンビス［（４Ｒ）−４−イソブチル−５，５−ジ−（２−メトキシフェニル）オキサゾリン］ニッケルジブロマイド、２，２’−メチレンビス［（４Ｒ）−４−イソブチル−５，５−ジ−（３−メトキシフェニル）オキサゾリン］ニッケルジブロマイド、２，２’−メチレンビス［（４Ｒ）−４−イソブチル−５，５−ジ−（４−メトキシフェニル）オキサゾリン］ニッケルジブロマイド、２，２’−メチレンビス［スピロ｛（４Ｒ）−４−イソブチルオキサゾリン−５，１’−シクロブタン｝］ニッケルジブロマイド、２，２’−メチレンビス［スピロ｛（４Ｒ）−４−イソブチルオキサゾリン−５，１’−シクロペンタン｝］ニッケルジブロマイド、２，２’−メチレンビス［スピロ｛（４Ｒ）−４−イソブチルオキサゾリン−５，１’−シクロヘキサン｝］ニッケルジブロマイド、２，２’−メチレンビス［スピロ｛（４Ｒ）−４−イソブチルオキサゾリン−５，１’−シクロヘプタン｝］ニッケルジブロマイド、
【０１２３】
２，２’−メチレンビス［（４Ｒ）−４−ｔｅｒｔ−ブチル−５，５−ジメチルオキサゾリン］ニッケルジブロマイド、２，２’−メチレンビス［（４Ｒ）−４−ｔｅｒｔ−ブチル−５，５−ジエチルオキサゾリン］ニッケルジブロマイド、２，２’−メチレンビス［（４Ｒ）−４−４−ｔｅｒｔ−ブチル−５，５−ジ−ｎ−プロピルオキサゾリン］ニッケルジブロマイド、２，２’−メチレンビス［（４Ｒ）−４−ｔｅｒｔ−ブチル−５，５−ジ−イソプロピルオキサゾリン］ニッケルジブロマイド、２，２’−メチレンビス［（４Ｒ）−４−ｔｅｒｔ−ブチル−５，５−ジフェニルオキサゾリン］ニッケルジブロマイド、２，２’−メチレンビス［（４Ｒ）−４−ｔｅｒｔ−ブチル−５，５−ジシクロヘキシルオキサゾリン］ニッケルジブロマイド、２，２’−メチレンビス［（４Ｒ）−４−ｔｅｒｔ−ブチル−５，５−ジ−（２−メチルフェニル）オキサゾリン］ニッケルジブロマイド、２，２’−メチレンビス［（４Ｒ）−４−ｔｅｒｔ−ブチル−５，５−ジ−（３−メチルフェニル）オキサゾリン］ニッケルジブロマイド、２，２’−メチレンビス［（４Ｒ）−４−ｔｅｒｔ−ブチル−５，５−ジ−（４−メチルフェニル）オキサゾリン］ニッケルジブロマイド、２，２’−メチレンビス［（４Ｒ）−４−ｔｅｒｔ−ブチル−５，５−ジ−（２−メトキシフェニル）オキサゾリン］ニッケルジブロマイド、２，２’−メチレンビス［（４Ｒ）−４−ｔｅｒｔ−ブチル−５，５−ジ−（３−メトキシフェニル）オキサゾリン］ニッケルジブロマイド、２，２’−メチレンビス［（４Ｒ）−４−ｔｅｒｔ−ブチル−５，５−ジ−（４−メトキシフェニル）オキサゾリン］ニッケルジブロマイド、２，２’−メチレンビス［スピロ｛（４Ｒ）−４−ｔｅｒｔ−ブチルオキサゾリン−５，１’−シクロブタン｝］ニッケルジブロマイド、２，２’−メチレンビス［スピロ｛（４Ｒ）−４−ｔｅｒｔ−ブチルオキサゾリン−５，１’−シクロペンタン｝］ニッケルジブロマイド、２，２’−メチレンビス［スピロ｛（４Ｒ）−４−ｔｅｒｔ−ブチルオキサゾリン−５，１’−シクロヘキサン｝］ニッケルジブロマイド、２，２’−メチレンビス［スピロ｛（４Ｒ）−４−ｔｅｒｔ−ブチルオキサゾリン−５，１’−シクロヘプタン｝］ニッケルジブロマイド、
【０１２４】
２，２’−メチレンビス［（４Ｒ）−４−フェニル−５，５−ジメチルオキサゾリン］ニッケルジブロマイド、２，２’−メチレンビス［（４Ｒ）−４−フェニル−５，５−ジエチルオキサゾリン］ニッケルジブロマイド、２，２’−メチレンビス［（４Ｒ）−４−フェニル−５，５−ジ−ｎ−プロピルオキサゾリン］ニッケルジブロマイド、２，２’−メチレンビス［（４Ｒ）−４−フェニル−５，５−ジ−イソプロピルオキサゾリン］ニッケルジブロマイド、２，２’−メチレンビス［（４Ｒ）−４−フェニル−５，５−ジシクロヘキシルオキサゾリン］ニッケルジブロマイド、２，２’−メチレンビス［（４Ｒ）−４−フェニル−５，５−ジフェニルオキサゾリン］ニッケルジブロマイド、２，２’−メチレンビス［（４Ｒ）−４−フェニル−５，５−ジ−（２−メチルフェニル）オキサゾリン］ニッケルジブロマイド、２，２’−メチレンビス［（４Ｒ）−４−フェニル−５，５−ジ−（３−メチルフェニ）オキサゾリン］ニッケルジブロマイド、２，２’−メチレンビス［（４Ｒ）−４−フェニル−５，５−ジ−（４−メチルフェニル）オキサゾリン］ニッケルジブロマイド、２，２’−メチレンビス［（４Ｒ）−４−フェニル−５，５−ジ−（２−メトキシフェニル）オキサゾリン］ニッケルジブロマイド、２，２’−メチレンビス［（４Ｒ）−４−フェニル−５，５−ジ−（３−メトキシフェニル）オキサゾリン］ニッケルジブロマイド、２，２’−メチレンビス［（４Ｒ）−４−フェニル−５，５−ジ−（４−メトキシフェニル）オキサゾリン］ニッケルジブロマイド、２，２’−メチレンビス［スピロ｛（４Ｒ）−４−フェニルオキサゾリン−５，１’−シクロブタン｝］ニッケルジブロマイド、２，２’−メチレンビス［スピロ｛（４Ｒ）−４−フェニルオキサゾリン−５，１’−シクロペンタン｝］ニッケルジブロマイド、２，２’−メチレンビス［スピロ｛（４Ｒ）−４−フェニルオキサゾリン−５，１’−シクロヘキサン｝］ニッケルジブロマイド、２，２’−メチレンビス［スピロ｛（４Ｒ）−４−フェニルオキサゾリン−５，１’−シクロヘプタン｝］ニッケルジブロマイド、
【０１２５】
２，２’−メチレンビス［（４Ｒ）−４−ベンジル−５，５−ジメチルオキサゾリン］ニッケルジブロマイド、２，２’−メチレンビス［（４Ｒ）−４−ベンジル−５，５−ジエチルオキサゾリン］ニッケルジブロマイド、２，２’−メチレンビス［（４Ｒ）−４−ベンジル−５，５−ジ−ｎ−プロピルオキサゾリン］ニッケルジブロマイド、２，２’−メチレンビス［（４Ｒ）−４−ベンジル−５，５−ジ−イソプロピルオキサゾリン］ニッケルジブロマイド、２，２’−メチレンビス［（４Ｒ）−４−ベンジル−５，５−ジシクロヘキシルオキサゾリン］ニッケルジブロマイド、２，２’−メチレンビス［（４Ｒ）−４−ベンジル−５，５−ジフェニルオキサゾリン］ニッケルジブロマイド、２，２’−メチレンビス［（４Ｒ）−４−ベンジル−５，５−ジ−（２−メチルフェニル）オキサゾリン］ニッケルジブロマイド、２，２’−メチレンビス［（４Ｒ）−４−ベンジル−５，５−ジ−（３−メチルフェニル）オキサゾリン］ニッケルジブロマイド、２，２’−メチレンビス［（４Ｒ）−４−ベンジル−５，５−ジ−（４−メチルフェニル）オキサゾリン］ニッケルジブロマイド、２，２’−メチレンビス［（４Ｒ）−４−ベンジル−５，５−ジ−（２−メトキシフェニル）オキサゾリン］ニッケルジブロマイド、２，２’−メチレンビス［（４Ｒ）−４−ベンジル−５，５−ジ−（３−メトキシフェニル）オキサゾリン］ニッケルジブロマイド、２，２’−メチレンビス［（４Ｒ）−４−ベンジル−５，５−ジ−（４−メトキシフェニル）オキサゾリン］ニッケルジブロマイド、２，２’−メチレンビス［スピロ｛（４Ｒ）−４−ベンジルオキサゾリン−５，１’−シクロブタン｝］ニッケルジブロマイド、２，２’−メチレンビス［スピロ｛（４Ｒ）−４−ベンジルオキサゾリン−５，１’−シクロペンタン｝］ニッケルジブロマイド、２，２’−メチレンビス［スピロ｛（４Ｒ）−４−ベンジルオキサゾリン−５，１’−シクロヘキサン｝］ニッケルジブロマイド、２，２’−メチレンビス［スピロ｛（４Ｒ）−４−ベンジルオキサゾリン−５，１’−シクロヘプタン｝］ニッケルジブロマイド、および上記各化合物の対掌体を例示することができる。さらに、上記ビスオキサゾリン型化合物の一方のオキサゾリン環の不斉炭素の立体配置を逆の配置にした化合物や、これらの化合物の「ジブロマイド」を「ジクロライド」、「ジメトキシド」、または「ジメチド」に変更した化合物を例示することができる。
【０１２６】
上式［４］で表される遷移金属化合物の内、Ｍ１がニッケル原子である化合物として、
［ヒドロトリス（３，５−ジメチルピラゾリル）ボレート］ニッケルクロライド、［ヒドロトリス（３，５−ジメチルピラゾリル）ボレート］ニッケルブロマイド、［ヒドロトリス（３，５−ジメチルピラゾリル）ボレート］ニッケルアイオダイド、［ヒドロトリス（３，５−ジエチルピラゾリル）ボレート］ニッケルクロライド、［ヒドロトリス（３，５−ジエチルピラゾリル）ボレート］ニッケルブロマイド、［ヒドロトリス（３，５−ジエチルピラゾリル）ボレート］ニッケルアイオダイド、［ヒドロトリス（３，５−ジ−ｔｅｒｔ−ブチルピラゾリル）ボレート］ニッケルクロライド、［ヒドロトリス（３，５−ジ−ｔｅｒｔ−ブチルピラゾリル）ボレート］ニッケルブロマイド、［ヒドロトリス（３，５−ジ−ｔｅｒｔ−ブチルピラゾリル）ボレート］ニッケルアイオダイドや、下式［８］
で表されるニッケル化合物を例示することができる：
2012072375.tif 000005
式中、Ｘ２、Ｒ６、Ｒ７およびＲ８は、下記の表１、表２および表３に表わされる原子または基の組み合わせのいずれかである。
【０１２７】
【表１】
2012072375.tif 000006
【０１２８】
【表２】
2012072375.tif 000007
【０１２９】
【表３】
2012072375.tif 000008
【０１３０】
遷移金属化合物として更に、上記のニッケル化合物において、「ニッケル」を「パラジウム」、「コバルト」、「ロジウム」、または「ルテニウム」に置き換えた化合物を例示することができる。
【０１３１】
式［４］で表される遷移金属化合物の内、Ｍ１が鉄原子、コバルト原子またはニッケル原子である化合物として、２，６−ビス−［１−（２，６−ジメチルフェニルイミノ）エチル］ピリジン鉄ジクロライド、２，６−ビス−［１−（２，６−ジイソプロピルフェニルイミノ）エチル］ピリジン鉄ジクロライド、２，６−ビス−［１−（２−ｔｅｒｔ−ブチル−フェニルイミノ）エチル］ピリジン鉄ジクロライド、［ヒドロトリス（３，５−ジメチルピラゾリル）ボレート］鉄クロライド、［ヒドロトリス（３，５−ジメチルピラゾリル）ボレート］鉄ブロマイド、［ヒドロトリス（３，５−ジメチルピラゾリル）ボレート］鉄アイオダイド、［ヒドロトリス（３，５−ジエチルピラゾリル）ボレート］鉄クロライド、［ヒドロトリス（３，５−ジエチルピラゾリル）ボレート］鉄ブロマイド、［ヒドロトリス（３，５−ジエチルピラゾリル）ボレート］鉄アイオダイド、［ヒドロトリス（３，５−ジ−ｔｅｒｔ−ブチルピラゾリル）ボレート］鉄クロライド、［ヒドロトリス（３，５−ジ−ｔｅｒｔ−ブチルピラゾリル）ボレート］鉄ブロマイド、［ヒドロトリス（３，５−ジ−ｔｅｒｔ−ブチルピラゾリル）ボレート］鉄アイオダイド、およびこれらの化合物における「鉄」を「コバルト」または「ニッケル」に置き換えた化合物を例示することができる。
【０１３２】
式［４］で表される遷移金属化合物のμ−オキソタイプの遷移金属化合物として、μ−オキソビス［イソプロピリデン（シクロペンタジエニル）（２−フェノキシ）チタンクロライド］、μ−オキソビス［イソプロピリデン（シクロペンタジエニル）（２−フェノキシ）チタンメトキシド］、μ−オキソビス［イソプロピリデン（シクロペンタジエニル）（３−ｔｅｒｔ−ブチル−５−メチル−２−フェノキシ）チタンクロライド］、μ−オキソビス［イソプロピリデン（シクロペンタジエニル）（３−ｔｅｒｔ−ブチル−５−メチル−２−フェノキシ）チタンメトキシド］、μ−オキソビス［イソプロピリデン（メチルシクロペンタジエニル）（２−フェノキシ）チタンクロライド］、μ−オキソビス［イソプロピリデン（メチルシクロペンタジエニル）（２−フェノキシ）チタンメトキシド］、μ−オキソビス［イソプロピリデン（メチルシクロペンタジエニル）（３−ｔｅｒｔ−ブチル−５−メチル−２−フェノキシ）チタンクロライド］、μ−オキソビス［イソプロピリデン（メチルシクロペンタジエニル）（３−ｔｅｒｔ−ブチル−５−メチル−２−フェノキシ）チタンメトキシド］、μ−オキソビス［イソプロピリデン（テトラメチルシクロペンタジエニル）（２−フェノキシ）チタンクロライド］、μ−オキソビス［イソプロピリデン（テトラメチルシクロペンタジエニル）（２−フェノキシ）チタンメトキシド］、μ−オキソビス［イソプロピリデン（テトラメチルシクロペンタジエニル）（３−ｔｅｒｔ−ブチル−５−メチル−２−フェノキシ）チタンクロライド］、μ−オキソビス［イソプロピリデン（テトラメチルシクロペンタジエニル）（３−ｔｅｒｔ−ブチル−５−メチル−２−フェノキシ）チタンメトキシド］、
【０１３３】
μ−オキソビス［ジメチルシリレン（シクロペンタジエニル）（２−フェノキシ）チタンクロライド］、μ−オキソビス［ジメチルシリレン（シクロペンタジエニル）（２−フェノキシ）チタンメトキシド］、μ−オキソビス［ジメチルシリレン（シクロペンタジエニル）（３−ｔｅｒｔ−ブチル−５−メチル−２−フェノキシ）チタンクロライド］、μ−オキソビス［ジメチルシリレン（シクロペンタジエニル）（３−ｔｅｒｔ−ブチル−５−メチル−２−フェノキシ）チタンメトキシド］、μ−オキソビス［ジメチルシリレン（メチルシクロペンタジエニル）（２−フェノキシ）チタンクロライド］、μ−オキソビス［ジメチルシリレン（メチルシクロペンタジエニル）（２−フェノキシ）チタンメトキシド］、μ−オキソビス［ジメチルシリレン（メチルシクロペンタジエニル）（３−ｔｅｒｔ−ブチル−５−メチル−２−フェノキシ）チタンクロライド］、μ−オキソビス［ジメチルシリレン（メチルシクロペンタジエニル）（３−ｔｅｒｔ−ブチル−５−メチル−２−フェノキシ）チタンメトキシド］、μ−オキソビス［ジメチルシリレン（テトラメチルシクロペンタジエニル）（２−フェノキシ）チタンクロライド］、μ−オキソビス［ジメチルシリレン（テトラメチルシクロペンタジエニル）（２−フェノキシ）チタンメトキシド］、μ−オキソビス［ジメチルシリレン（テトラメチルシクロペンタジエニル）（３−ｔｅｒｔ−ブチル−５−メチル−２−フェノキシ）チタンクロライド］、μ−オキソビス［ジメチルシリレン（テトラメチルシクロペンタジエニル）（３−ｔｅｒｔ−ブチル−５−メチル−２−フェノキシ）チタンメトキシド］、
【０１３４】
ジ−μ−オキソビス［イソプロピリデン（シクロペンタジエニル）（２−フェノキシ）チタン］、ジ−μ−オキソビス［イソプロピリデン（シクロペンタジエニル）（３−ｔｅｒｔ−ブチル−５−メチル−２−フェノキシ）チタン］、ジ−μ−オキソビス［イソプロピリデン（メチルシクロペンタジエニル）（２−フェノキシ）チタン］、ジ−μ−オキソビス［イソプロピリデン（メチルシクロペンタジエニル）（３−ｔｅｒｔ−ブチル−５−メチル−２−フェノキシ）チタン］、ジ−μ−オキソビス［イソプロピリデン（テトラメチルシクロペンタジエニル）（２−フェノキシ）チタン］、ジ−μ−オキソビス［イソプロピリデン（テトラメチルシクロペンタジエニル）（３−ｔｅｒｔ−ブチル−５−メチル−２−フェノキシ）チタン］、ジ−μ−オキソビス［ジメチルシリレン（シクロペンタジエニル）（２−フェノキシ）チタン］、ジ−μ−オキソビス［ジメチルシリレン（シクロペンタジエニル）（３−ｔｅｒｔ−ブチル−５−メチル−２−フェノキシ）チタン］、ジ−μ−オキソビス［ジメチルシリレン（メチルシクロペンタジエニル）（２−フェノキシ）チタン］、ジ−μ−オキソビス［ジメチルシリレン（メチルシクロペンタジエニル）（３−ｔｅｒｔ−ブチル−５−メチル−２−フェノキシ）チタン］、ジ−μ−オキソビス［ジメチルシリレン（テトラメチルシクロペンタジエニル）（２−フェノキシ）チタン］、ジ−μ−オキソビス［ジメチルシリレン（テトラメチルシクロペンタジエニル）（３−ｔｅｒｔ−ブチル−５−メチル−２−フェノキシ）チタン］を例示することができる。
【０１３５】
上記の遷移金属化合物は、それぞれ単独で、またはそれらの２以上の組み合わせで用いられる。遷移金属化合物は、好ましくは、式［４］で表される遷移金属化合物のうち、Ｍ１が第４族遷移金属原子、ニッケル原子またはパラジウム原子である遷移金属化合物であり、より好ましくは、Ｍ１が第４族遷移金属原子である遷移金属化合物であり、更に好ましくは、Ｍ１が第４族遷移金属原子であり、少なくとも一つのＬ１がシクロペンタジエン形アニオン骨格を有する基である遷移金属化合物である。
【０１３６】
上式［４］で表される遷移金属化合物のうち、Ｍ１が第４族遷移金属原子あり、少なくとも一つのＬ１がシクロペンタジエン形アニオン骨格を有する基である遷移金属化合物は、好ましくは、下式［９］または［１０］で表される遷移金属化合物であり、より好ましくは、下式［１０］で表される遷移金属化合物である：
2012072375.tif 000009
【０１３７】
式中、Ｍ２は元素の周期律表第４族の遷移金属原子を表し；Ｃｐ１は炭素原子数５〜３０のシクロペンタジエン型アニオン骨格を有する基を表し；Ｒ９およびＲ１０は、それぞれ相異なり、水素原子または炭素原子数１〜２０のヒドロカルビル基を表し；Ｅは元素の周期律表第１４族の原子を表し；ｎは１〜６の整数を表し；ｎが２以上の場合、複数のＥ、複数のＲ９および複数のＲ１０はそれぞれ互いに同一または異なり；Ｘ３はハロゲン原子、炭素原子数１〜２０のヒドロカルビル基または炭素原子数１〜２０のヒドロカルビルオキシ基を表し；ｍは１または２を表し；ｍが２の場合、２つのＸ３は互いに同じまたは異なり；Ｇは炭素原子数５〜３０のシクロペンタジエン型アニオン骨格を有する基または下式［１１］で表される基を表す；
2012072375.tif 000010
【０１３８】
式中、Ｊは元素の周期律表第１６族の原子を表し；Ｒ１１は炭素原子数１〜２０のヒドロカルビル基を表し；ｐは０〜４の整数を表し；ｐが２以上の整数の場合、複数のＲ１１は相互に同じか異なり；-----（Ｍ２）は式［９］のＭ２との結合部位を表し；-----（Ｅ）は式［９］のＥとの結合部位を表す；
2012072375.tif 000011
【０１３９】
式中、Ｍ２は元素の周期律表第４族の遷移金属原子を表し；Ｃｐ２およびＣｐ３は、相互に相違なり、炭素原子数５〜３０のシクロペンタジエン型アニオン骨格を有する基を表し；Ｒ９およびＲ１０は、相互に相異なり、水素原子または炭素原子数１〜２０のヒドロカルビル基を表し；Ｅは元素の周期律表第１４族の原子を表し；ｎは１〜６の整数を表し；ｎが２以上の整数の場合、複数のＥはそれぞれ同じか異なり；複数のＲ９は相互に同じか異なり；複数のＲ１０は相互に同じか異なり；Ｘ３はハロゲン原子、炭素原子数１〜２０のヒドロカルビル基または炭素原子数１〜２０のヒドロカルビルオキシ基を表し；ｍは１または２を表し；ｍが２の場合、２つのＸ３は相互に同じか異なる。
【０１４０】
上式［９］および［１０］におけるＭ２として、チタン原子、ジルコニウム原子およびハフニウム原子を例示することができる。中でも、好ましくはジルコニウム原子である。Ｅとして、炭素原子およびケイ素原子を例示することができる。Ｇ、Ｃｐ１、Ｃｐ２およびＣｐ３の炭素原子数５〜３０のシクロペンタジエン型アニオン骨格を有する基として、上式［４］におけるＬ１として例示したものと同じものを例示することができ、Ｘ３のハロゲン原子、炭素原子数１〜２０のヒドロカルビル基または炭素原子数１〜２０のヒドロカルビルオキシ基として、上式［４］におけるＸ１として例示したものと同じものを例示することができる。
【０１４１】
上式［９］および［１０］におけるＲ９およびＲ１０の炭素原子数１〜２０のヒドロカルビル基として、炭素原子数１〜２０のアルキル基、炭素原子数２〜２０のアルケニル基、炭素原子数６〜２０のアリール基、および炭素原子数７〜２０のアラルキル基を例示することができる。Ｒ９およびＲ１０の炭素原子数１〜２０のヒドロカルビル基は置換基を有していてもよく、置換基として、アルコキシ基（例えばメトキシ基およびエトキシ基）、アリールオキシ基（例えばフェノキシ基）およびアラルキルオキシ（例えばベンジルオキシ基）のようなヒドロカルビルオキシ基を例示することができる。
【０１４２】
Ｒ９およびＲ１０の炭素原子数１〜２０のアルキル基として、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ネオペンチル基、ｎ−ヘキシル基、ｎ−ヘプチル基、ｎ−オクチル基、ｎ−デシル基、ｎ−ドデシル基、ｎ−ペンタデシル基、ｎ−エイコシル基を例示することができる。中でも、好ましくはメチル基、エチル基、イソプロピル基、ｔｅｒｔ−ブチル基またはイソブチル基である。
【０１４３】
Ｒ９およびＲ１０の炭素原子数２〜２０のアルケニル基として、ビニル基、アリル基、プロペニル基、２−メチル−２−プロペニル基、ホモアリル基、ペンテニル基、ヘキセニル基、ヘプテニル基、オクテニル基、ノネニル基、デセニル基を例示することができる。
【０１４４】
Ｒ９およびＲ１０の炭素原子数６〜２０のアリール基として、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、イソブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基を例示することができる。中でも、好ましくはフェニル基である。
【０１４５】
Ｒ９およびＲ１０の炭素原子数７〜２０のアラルキル基として、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（イソブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、ナフチルメチル基、アントラセニルメチル基を例示することができる。中でも、好ましくは、ベンジル基である。
【０１４６】
上式［９］および［１０］におけるＲ９およびＲ１０は、好ましくは炭素原子数１〜２０のアルキル基または炭素原子数６〜２０のアリール基であり、より好ましくは、炭素原子数１〜２０のアルキル基であり、更に好ましくは、メチル基、エチル基、ｎ−プロピル基、イソプロピル基、ｎ−ブチル基、ｓｅｃ−ブチル基、ｔｅｒｔ−ブチル基、イソブチル基であり、特に好ましくは、エチル基である。
【０１４７】
上式［１１］におけるＪとして、酸素原子および硫黄原子を例示することができる。中でも、好ましくは酸素原子である。上式［１１］におけるＲ１１の炭素原子数１〜２０のヒドロカルビル基として、上式［９］および式［１０］におけるＲ９およびＲ１０のヒドロカルビル基として例示したものと同じものを例示することができる。
【０１４８】
本発明における遷移金属化合物は、好ましくは、式［４］で表される遷移金属化合物のうち、Ｍ１が第４族遷移金属原子、ニッケル原子またはパラジウム原子であり、Ｘ１の少なくとも１つが炭素原子数１〜２０のヒドロカルビル基を表す遷移金属化合物であり、より好ましくは、Ｍ１が第４族遷移金属原子であり、Ｘ１の少なくとも１つが炭素原子数１〜２０のヒドロカルビル基を表す遷移金属化合物であり、更に好ましくは、Ｍ１が第４族遷移金属原子であり、Ｘ１の少なくとも１つが炭素原子数１〜２０のヒドロカルビル基であり、少なくとも１つのＬ１がシクロペンタジエン形アニオン骨格を有する基である遷移金属化合物である。上記の更に好ましい遷移金属化合物の中、好ましくは、式［９］で表される遷移金属化合物であって、より好ましくは、式［１０］で表される遷移金属化合物である。
【０１４９】
本発明における有機アルミニウム化合物は、公知の有機アルミニウム化合物でもよく、好ましくは下式［１２］で表される有機アルミニウム化合物である：
（Ｒ１２）ｄＡｌ（Ｘ４）３−ｄ                    ［１２］
式中、Ｒ１２は炭素原子数１〜２４のヒドロカルビル基を表し；Ｘ４は水素原子、ハロゲン原子、炭素原子数１〜２４のヒドロカルビルオキシ基を表し；ｄは１〜３の整数を表し、ｄが２または３の場合、複数のＲ１２は、それぞれ同じであっても異なっていてもよく、ｄが１の場合、２つのＸ４は互いに同じか異なる。
式［１２］におけるＲ１２は、好ましくはメチル基、エチル基、ｎ−プロピル基、ｎ−ブチル基、イソブチル基、ｎ−ヘキシル基、２−メチルヘキシル基、およびｎ−オクチル基のようなアルキル基であり、中でもエチル基、ｎ−ブチル基、イソブチル基、ｎ−ヘキシル基またはｎ−オクチル基が好ましい。
【０１５０】
式［１２］におけるＸ４のハロゲン原子として、フッ素原子、塩素原子、臭素原子およびヨウ素原子を例示することができ、好ましくは塩素原子である。
【０１５１】
Ｘ４における炭素原子数１〜２４のヒドロカルビルオキシ基として、炭素原子数１〜２４のアルコキシ基、炭素原子数６〜２４のアリールオキシ基、および炭素原子数７〜２４のアラルキルオキシ基を例示することができる。
【０１５２】
上記アルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ｎ−イコソキシ基を例示することができる。中でも、メトキシ基、エトキシ基またはｔｅｒｔ−ブトキシ基が好ましい。
【０１５３】
上記アリールオキシ基として、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、およびアントラセノキシ基を例示することができる。
【０１５４】
上記アラルキルオキシ基として、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基を例示することができる。中でも、ベンジルオキシ基が好ましい。
【０１５５】
上式［１２］で表される有機アルミニウム化合物として、トリアルキルアルミニウム、ジアルキルアルミニウムクロライド、アルキルアルミニウムジクロライド、ジアルキルアルミニウムハイドライド、アルキル（ジアルコキシ）アルミニウム、ジアルキル（アルコキシ）アルミニウム、アルキル（ジアリールオキシ）アルミニウム、およびジアルキル（アリールオキシ）アルミニウム、ならびにそれらの２以上の組合せを例示することができる。
【０１５６】
上記トリアルキルアルミニウムとして、トリメチルアルミニウム、トリエチルアルミニウム、トリ−ｎ−プロピルアルミニウム、トリ−ｎ−ブチルアルミニウム、トリイソブチルアルミニウム、トリ−ｎ−ヘキシルアルミニウム、およびトリ−ｎ−オクチルアルミニウムを例示することができる。
【０１５７】
上記ジアルキルアルミニウムクロライドとして、ジメチルアルミニウムクロライド、ジエチルアルミニウムクロライド、ジ−ｎ−プロピルアルミニウムクロライド、ジ−ｎ−ブチルアルミニウムクロライド、ジイソブチルアルミニウムクロライド、およびジ−ｎ−ヘキシルアルミニウムクロライドを例示することができる。
上記アルキルアルミニウムジクロライドとして、メチルアルミニウムジクロライド、エチルアルミニウムジクロライド、ｎ−プロピルアルミニウムジクロライド、ｎ−ブチルアルミニウムジクロライド、イソブチルアルミニウムジクロライド、およびｎ−ヘキシルアルミニウムジクロライドを例示することができる。
上記ジアルキルアルミニウムハイドライドとして、ジメチルアルミニウムハイドライド、ジエチルアルミニウムハイドライド、ジ−ｎ−プロピルアルミニウムハイドライド、ジ−ｎ−ブチルアルミニウムハイドライド、ジイソブチルアルミニウムハイドライド、およびジ−ｎ−ヘキシルアルミニウムハイドライドを例示することができる。
上記アルキル（ジアルコキシ）アルミニウムとして、メチル（ジメトキシ）アルミニウム、メチル（ジエトキシ）アルミニウム、およびメチル（ジ−ｔｅｒｔ−ブトキシ）アルミニウムを例示することができる。
上記ジアルキル（アルコキシ）アルミニウムとして、ジメチル（メトキシ）アルミニウム、ジメチル（エトキシ）アルミニウム、およびメチル（ｔｅｒｔ−ブトキシ）アルミニウムを例示することができる。
上記アルキル（ジアリールオキシ）アルミニウムとしては、メチル（ジフェノキシ）アルミニウム、メチルビス（２，６−ジイソプロピルフェノキシ）アルミニウム、およびメチルビス（２，６−ジフェニルフェノキシ）アルミニウムを例示することができる。
上記ジアルキル（アリールオキシ）アルミニウムとして、ジメチル（フェノキシ）アルミニウム、ジメチル（２，６−ジイソプロピルフェノキシ）アルミニウム、およびジメチル（２，６−ジフェニルフェノキシ）アルミニウムを例示することができる。
【０１５８】
有機アルミニウム化合物は、好ましくはトリアルキルアルミニウムである。中でも、好ましくはトリメチルアルミニウム、トリエチルアルミニウム、トリ−ｎ−ブチルアルミニウム、トリイソブチルアルミニウム、トリ−ｎ−ヘキシルアルミニウムまたはトリ−ｎ−オクチルアルミニウムであり、より好ましくは、トリイソブチルアルミニウムまたはトリ−ｎ−オクチルアルミニウムである。
【０１５９】
本発明の重合触媒の製造方法−１において、付加重合用触媒成分の使用量は、該触媒成分中の金属原子換算で、遷移金属化合物１ｍｏｌあたり、通常１〜１，０００，０００ｍｏｌ、好ましくは１０〜５００，０００ｍｏｌ、より好ましくは１００〜１００，０００ｍｏｌである。
【０１６０】
本発明の重合触媒の製造方法−２において、付加重合用触媒成分の使用量は、該触媒成分中の金属原子換算で、遷移金属化合物１ｍｏｌあたり、通常１〜１，０００，０００ｍｏｌ、好ましくは１０〜５００，０００ｍｏｌ、より好ましくは２０〜１００，０００ｍｏｌである。
【０１６１】
本発明の重合触媒の製造方法−２において、有機アルミニウム化合物の使用量は、該化合物中のアルミニウム原子換算で、遷移金属化合物中の遷移金属１モルあたり、好ましくは、０．０１〜１０，０００，０００モル、より好ましくは、０．１〜１，０００，０００モル、更に好ましくは、１〜１００，０００モル、特に好ましくは、１０〜１０，０００モルである。
【０１６２】
本発明の重合触媒の製造方法−１において、付加重合用触媒成分と遷移金属化合物とを接触させる態様として、（１−１）これらの触媒成分を触媒製造用反応器中で接触させて接触物を生成させ、接触物を重合反応器に供給する態様、（１−２）これらの触媒成分を重合反応器中で接触させる態様を例示することができる。これらの触媒成分は通常、固体状態で、又は、水分や酸素のような触媒成分を失活させる成分を十分に取り除いた炭化水素溶媒を用いた溶液、懸濁液もしくはスラリーとして、触媒製造用反応器や重合反応器に供給される。炭化水素溶媒を用いる場合、付加重合用触媒成分の濃度は、該触媒成分中の金属原子換算で、通常０．００１〜１００モル／リットル、好ましくは、０．０１〜１０モル／リットルであり、遷移金属化合物の濃度は、通常０．００００１〜１モル／リットル、好ましくは、０．０００１〜０．１モル／リットルである。
【０１６３】
本発明の重合触媒の製造方法−２において、付加重合用触媒成分と遷移金属化合物と有機アルミニウム化合物とを接触させる態様として、（２−１）これら３つの触媒成分を触媒製造用反応器中で接触させて接触物を生成させ、接触物を重合反応器に供給する態様、（２−２）これら３つの触媒成分を重合反応器中で接触させる態様、（２−３）これら３つの触媒成分の中の任意の２成分を触媒製造用反応器で接触させて接触物を生成させ、接触物と残りの触媒成分とを重合反応器中で接触させる態様を例示することができる。
【０１６４】
上記態様（２−１）の更に具体的な態様として、以下の態様（２−１−１）〜（２−１−４）を例示することができ、態様（２−１−４）が好ましい：
（２−１−１）３つの触媒成分を同時に触媒製造用反応器に供給する態様；
（２−１−２）付加重合用触媒成分と遷移金属化合物とを触媒製造用反応器中で接触させて接触物を生成させた後、有機アルミニウム化合物を供給して該接触物と接触させる態様；
（２−１−３）付加重合用触媒成分と有機アルミニウム化合物とを触媒製造用反応器中で接触させて接触物を生成させた後、遷移金属化合物を供給して該接触物と接触させる態様；および
（２−１−４）遷移金属化合物と有機アルミニウム化合物とを触媒製造用反応器中で接触させて接触物を生成させた後、付加重合用触媒成分を供給して該接触物と接触させる態様。
【０１６５】
上記態様（２−２）の更に具体的な態様として、以下の態様（２−２−１）〜（２−２−４）を例示することができ、態様（２−２−４）が好ましい：
（２−２−１）付加重合用触媒成分と遷移金属化合物と有機アルミニウム化合物とを、モノマーの存在下、同時に重合反応器に供給する態様；
（２−２−２）付加重合用触媒成分と遷移金属化合物とをモノマーの存在下、重合反応器中で接触させて接触物を生成させた後、有機アルミニウム化合物をモノマーの存在下に供給して該接触物と接触させる態様；
（２−２−３）付加重合用触媒成分と有機アルミニウム化合物とをモノマーの存在下、重合反応器中で接触させて接触物を生成させた後、遷移金属化合物をモノマーの存在下に供給して該接触物と接触させる態様；および
（２−２−４）遷移金属化合物と有機アルミニウム化合物とをモノマーの存在下、重合反応器中で接触させて接触物を生成させた後、付加重合用触媒成分をモノマーの存在下に供給して該接触物と接触させる態様。
【０１６６】
上記態様（２−３）の更に具体的な態様として、以下の態様（２−３−１）〜（２−３−３）を例示することができ、態様（２−３−３）が好ましい：
（２−３−１）付加重合用触媒成分と遷移金属化合物とを触媒製造用反応器中で接触させて接触物を生成させ、接触物と有機アルミニウム化合物とを別々に、モノマーの存在下、重合反応器に供給する態様；
（２−３−２）付加重合用触媒成分と有機アルミニウム化合物とを触媒製造用反応器中で接触させて接触物を生成させ、接触物と遷移金属化合物とを別々に、モノマーの存在下、重合反応器に供給する態様；および
（２−３−３）遷移金属化合物と有機アルミニウム化合物とを触媒製造用反応器中で接触させて接触物を生成させ、接触物と付加重合用触媒成分とを別々に、モノマーの存在下、重合反応器に供給する態様。
【０１６７】
重合触媒の製造方法−２で用いられる触媒成分は通常、固体状態で、又は、水分や酸素のような触媒成分を失活させる成分を十分に取り除いた炭化水素溶媒を用いた溶液、懸濁液もしくはスラリーとして、触媒製造用反応器や重合反応器に供給される。炭化水素溶媒を用いる場合、付加重合用触媒成分の濃度は、該触媒成分中の金属原子換算で、通常０．００１〜１００モル／リットル、好ましくは、０．０１〜１０モル／リットルであり、遷移金属化合物の濃度は、通常０．００００１〜１モル／リットル、好ましくは、０．０００１〜０．１モル／リットルであり、有機アルミニウム化合物の濃度は、該化合物中のアルミニウム原子換算で、通常、０．０００１〜１００モル／リットルであり、好ましくは、０．０１〜１０モル／リットルである。
【０１６８】
本発明の付加重合体の製造方法における重合方法として、ガス状のモノマー中での気相重合法、溶媒を使用する溶液重合法またはスラリー重合法を例示することができる。該溶媒として、ブタン、ペンタン、ヘキサン、ヘプタンおよびオクタンのような脂肪族炭化水素溶媒；ベンゼンおよびトルエンのような芳香族炭化水素溶媒；ならびにメチレンクロライドのようなハロゲン化炭化水素溶媒を例示することができる。また、バルク重合のように、オレフィンのような付加重合性単量体を溶媒として用いてもよい。
【０１６９】
本発明の付加重合体の製造方法における重合は、回分式、連続式またはそれらの組合せにて、１段階または相互に重合反応条件が異なってもよい２段階以上の多段階にて行われる。重合時間は、目的とする付加重合体の種類や重合反応装置により適宜決定され、一般に１分間〜２０時間である。
【０１７０】
上記のスラリー重合法の重合の方法や条件は特に限定されず、公知の方法や条件であってもよい。スラリー重合法は好ましくは、モノマー、任意にコモノマー、他の供給物、稀釈剤（例えば、パラフィン、シクロパラフィンおよび芳香族炭化水素のような不活性稀釈剤（媒質））を適宜連続的に重合反応器に供給し、かつ、生成される付加重合体を連続的または周期的に重合反応器から取出す連続式反応器を用いて行われる。重合反応器として、ループ反応器や、反応器および反応条件の異る複数の攪拌反応器を直列または並列に組み合わせた反応器を例示することができる。重合反応器または反応帯域の温度は、通常約０℃〜約１５０℃、好ましくは３０℃〜１００℃である。重合圧力は通常約０．１ＭＰａ〜約１０ＭＰａ、好ましくは０．５ＭＰａ〜５ＭＰａであり、重合触媒を懸濁状態に保持し、媒質および少なくとも一部のモノマーおよびコモノマーを液相に維持することによって、モノマーおよびコモノマーを重合触媒に接触させる圧力をとることができる。媒質、重合温度および重合圧力は、付加重合体が固体粒子として生成され、その形態で回収されるように選択すればよい。製造される付加重合体の分子量は、反応帯域の温度の調節や水素の導入のような公知の手段によって制御することができる。各触媒成分、モノマーおよび任意のコモノマーは、公知の任意の方法によって、任意の順序で重合反応器または重合反応帯域に供給することができる。該供給の方法として、各触媒成分、モノマーおよびコモノマーを反応帯域に同時に添加する方法や、逐次に添加する方法を例示することができる。
【０１７１】
上記の気相重合法の重合の方法や条件は特に限定されず、公知の方法や条件であってもよい。気相重合法に用いる重合反応装置としては、例えば、流動層型反応槽を有する気相重合反応装置等が挙げられ、好ましくは、拡大部を有する流動層型反応槽を有する気相重合反応装置である。また、反応槽内に攪拌翼が設置されていてもよい。各触媒成分を重合槽に供給する方法としては通常、窒素、アルゴン等の不活性ガス、水素、エチレン等を用いて、水分のない状態で供給する、あるいは溶媒に溶解または稀釈して、溶液またはスラリー状態で供給する等の方法を用いることができる。各触媒成分は個別に供給してもよいし、任意の成分を任意の順序にあらかじめ接触させて供給してもよい。重合条件として、重合温度は好ましくは０℃〜３００℃、更にこのましくは１０℃〜２００℃、特に好ましくは３０℃〜１００℃の範囲である。さらに最終製品の溶融流動性を調節する目的で、水素を分子量調節剤として添加しても構わない。また、重合に際して、混合ガス中に不活性ガスを共存させてもよい。本発明においては、このような重合（本重合）の実施前に予備重合を行ってもよい。
【０１７２】
本発明の付加重合体の製造方法で使用するオレフィンとしては、例えば、エチレン、炭素原子数３〜２０のα−オレフィン、ジオレフィン、環状オレフィン、アルケニル脂環式化合物、アルケニル芳香族炭化水素、極性モノマー等が挙げられ、同時に２種以上のオレフィンを用いることもできる。
【０１７３】
炭素原子数３〜２０のα−オレフィンとしては、例えば、プロピレン、１−ブテン、１−ペンテン、４−メチル−１−ペンテン、５−メチル−１−ヘキセン、１−ヘキセン、１−ヘプテン、１−オクテン、１−ノネン、１−デセン等が挙げられ、ジオレフィンとしては、例えば、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン、１，３−ブタジエン、イソプレン、１，３−ヘキサジエン、１，３−オクタジエン、１，３−シクロオクタジエン、１，３−シクロヘキサジエン等が挙げられ、環状オレフィンとしては、例えば、ノルボルネン、５−メチルノルボルネン、５−エチルノルボルネン、５−ブチルノルボルネン、５−フェニルノルボルネン、５−ベンジルノルボルネン、テトラシクロドデセン、トリシクロデセン、トリシクロウンデセン、ペンタシクロペンタデセン、ペンタシクロヘキサデセン、８−メチルテトラシクロドデセン、８−エチルテトラシクロドデセン、５−アセチルノルボルネン、５−アセチルオキシノルボルネン、５−メトキシカルボニルノルボルネン、５−エトキシカルボニルノルボルネン、５−メチル−５−メトキシカルボニルノルボルネン、５−シアノノルボルネン、８−メトキシカルボニルテトラシクロドデセン、８−メチル−８−テトラシクロドデセン、８−シアノテトラシクロドデセン等が挙げられ、アルケニル脂環式化合物としては、例えば、ビニルシクロヘキサン等が挙げられ、アルケニル芳香族炭化水素としては、例えば、スチレン、２−フェニルプロピレン、２−フェニルブテン、３−フェニルプロピレン等のアルケニルベンゼン、ｐ−メチルスチレン、ｍ−メチルスチレン、ｏ−メチルスチレン、ｐ−エチルスチレン、ｍ−エチルスチレン、ｏ−エチルスチレン、２，４−ジメチルスチレン、２，５−ジメチルスチレン、３，４−ジメチルスチレン、３，５−ジメチルスチレン、３−メチル−５−エチルスチレン、ｐ−第３級ブチルスチレン、ｐ−第２級ブチルスチレンなどのアルキルスチレン、ジビニルベンゼン等のビスアルケニルベンゼン、１−ビニルナフタレン等のアルケニルナフタレン等が挙げられ、極性モノマーとしては、例えば、アクリル酸、メタクリル酸、フマル酸、無水マレイン酸、イタコン酸、無水イタコン酸、ビシクロ（２，２，１）−５−ヘプテン−２，３−ジカルボン酸等のα，β−不飽和カルボン酸、およびそのナトリウム、カリウム、リチウム、亜鉛、マグネシウム、カルシウム等の金属塩、アクリル酸メチル、アクリル酸エチル、アクリル酸ｎ−プロピル、アクリル酸イソプロピル、アクリル酸ｔ−ブチル、アクリル酸２−エチルヘキシル、メタクリル酸メチル、メタクリル酸エチル、メタクリル酸ｎ−プロピル、メタクリル酸イソプロピル、メタクリル酸ｎ−ブチル、メタクリル酸イソブチル等のα，β−不飽和カルボン酸エステル、マレイン酸、イタコン酸等の不飽和ジカルボン酸、酢酸ビニル、プロピオン酸ビニル、カプロン酸ビニル、カプリン酸ビニル、ラウリン酸ビニル、ステアリン酸ビニル、トリフルオロ酢酸ビニル等のビニルエステル、アクリル酸グリシジル、メタクリル酸グリシジル、イタコン酸モノグリシジルエステル等の不飽和カルボン酸グリシジルエステル等が挙げられる。
【０１７４】
本発明の付加重合体の製造方法で製造される付加重合体として、エチレン−プロピレン共重合体、エチレン−１−ブテン共重合体、エチレン−１−ヘキセン共重合体、エチレン−１−オクテン共重合体、およびエチレン−ビニルシクロヘキサン共重合体のようなエチレンと炭素原子数３〜２０のα−オレフィンとの共重合体；プロピレン−１−ブテン共重合体、プロピレン−１−ヘキセン共重合体およびプロピレン−ビニルシクロヘキサン共重合体のようなプロピレンと炭素原子数４〜２０のα−オレフィンとの共重合体；エチレン−プロピレン−１−ブテン共重合体、エチレン−プロピレン−１−ヘキセン共重合体およびエチレン−プロピレン−ビニルシクロヘキサン共重合体のようなエチレンとプロピレンと炭素原子数４〜２０のα−オレフィンとの共重合体；ならびにエチレンの単独重合体や、プロピレン重合体、ブテン重合体、ヘキセン重合体およびビニルシクロヘキサン重合体のような炭素原子数３〜２０のα−オレフィンの単独重合体を例示することができる。
【実施例】
【０１７５】
以下、実施例および比較例によって本発明をさらに詳細に説明する。
［実施例１］
（１）付加重合用触媒成分の製造
窒素置換した２００ ｍＬ二口フラスコにトルエン５０ｍＬ、ジエチル亜鉛（式［１］で表される化合物） （２．０２ｍｍｏｌ／ｍＬ、ヘキサン溶液）１０ｍＬ（２０ｍｍｏｌ）を入れ、ヘプタフルオロ酪酸（式［２］で表される化合物）５．２ｍＬ（４０ｍｍｏｌ）を氷浴下で滴下した後、室温下で1時間攪拌した。揮発成分を減圧溜去し、４０℃で４時間減圧乾燥することにより、白色固体なる付加重合用触媒成分８．３ｇ得た。
１３Ｃ−ＮＭＲ（ＴＨＦ−ｄ８）：δ１６１．３（ｍ），１２２−１０５（ｍ）
１９Ｆ−ＮＭＲ（ＴＨＦ−ｄ８）:δ−７８．０（ｓ），−１１４．８（ｓ），−１２３．９（ｓ）
（２）重合
内容積４００ｍｌの撹拌機付きオートクレーブを真空乾燥してアルゴンで置換後、溶媒としてトルエン１９０ｍｌ、コモノマーとして１−ヘキセン１０ｍｌを仕込み、反応器を７０℃まで昇温した。昇温後、エチレン圧を６ＭＰａに調整しながらフィードし、系内が安定した後、トリイソブチルアルミニウム（有機アルミニウム化合物）０．２５ｍｍｏｌを投入し、続いてエチレンビス（インデニル）ジルコニウムジクロライド（遷移金属化合物）（１μｍｏｌ／ｍＬ、トルエン溶液）０．２ｍＬ（０．２μｍｏｌ）を投入し、さらに上記実施例１（１）で得た付加重合用触媒成分４６ｍｇ（９４μｍｏｌ−Ｚｎ）を投入して重合を開始した。７０℃で３０分間重合を行った。重合の結果、エチレン／１−ヘキセン共重合体１６．５ｇを得た。重合活性１．７×１０８ ｇ／ｍｏｌ／ｈ、ＳＣＢ＝１４．５、融点＝１０７．９℃、Ｍｗ＝６７８００、Ｍｗ／Ｍｎ＝２．０であった。結果を表１に示す。
【０１７６】
上記の１３Ｃ−ＮＭＲは、核磁気共鳴装置（日本電子社製、ＪＮＭ−ＡＬ４００）を用いて下記の条件により測定した。ＴＨＦ−ｄ８の炭素の化学シフト値を基準にした。
測定溶媒：ＴＨＦ−ｄ８
測定温度：室温
上記の１９Ｆ−ＮＭＲは、１３Ｃ−ＮＭＲと同様の機器、条件で測定を行った。ヘキサフルオロベンゼンを溶封したガラスキャピラリをＮＭＲサンプル管中に投入し、外部標準とした。
【０１７７】
上記のＳＣＢは、エチレン／１−ヘキセン共重合体中の炭素原子１，０００個当りの１−へキセン単位の個数を意味し、赤外分光光度計（日本分光（ＪＡＳＣＯ）  ＦＴ−ＩＲ−４７０）を用いて、赤外分光法により求めた。なお、ブチル分岐の特性吸収は、１３７８ｃｍ−１〜１３０３ｃｍ−１のピークを用い、１−ヘキセン単位含有量は、エチレン−１−ヘキセン共重合体１０００炭素当たりのブチル分岐数およびエチレン−１−ヘキセン共重合体中の１−ヘキセンのモル分立で表した。
【０１７８】
上記の融点は、熱分析装置  示差走査熱量計（Ｄｉａｍｏｎｄ  ＤＳＣ  Ｐｅｒｋｉｎ  Ｅｌｍｅｒ社製）を用いて下記の方法で測定した。
（１）サンプル約１０ｍｇを窒素雰囲気下、１５０℃  5分間保持
（２）冷却    １５０℃〜２０℃（５℃／分）２分間保持 
（３）測定    ２０℃〜１５０℃（５℃／分）
上記の分子量および分子量分布は、ゲルパーミエーションクロマトグラフィー（ＧＰＣ）により、下記の条件で測定した。検量線は標準ポリスチレンを用いて作成した。分子量分布は重量平均分子量（Ｍｗ）と数平均分子量（Ｍｎ）との比（Ｍｗ／Ｍｎ）で評価した。
機種：    ミリポアウオーターズ社製  １５０Ｃ型
カラム：  ＴＳＫ−ＧＥＬ  ＧＭＨ−ＨＴ  ７．５×６００×２本
測定温度：１４０℃，１５２℃
溶媒：    オルトジクロロベンゼン、
測定濃度：５ｍｇ／５ｍＬ
【０１７９】
［比較例１］
（１）付加重合用触媒成分の製造
窒素置換した１００ ｍＬ二口フラスコにトルエン５ｍＬ、テトラフルオロこはく酸０．９５ｇ（５．０ｍｍｏｌ）を入れ、ジエチル亜鉛 （２．０２ｍｍｏｌ／ｍＬ、ヘキサン溶液）５ｍＬ（１０ｍｍｏｌ）を氷浴下で滴下した後、水９０μＬ（５．０ｍｍｏｌ）を氷浴下で滴下した。４０℃まで昇温し、1時間攪拌した。室温まで放冷した後、揮発成分を減圧溜去し、４０℃で４時間減圧乾燥することにより、白色固体なる付加重合用触媒成分１．３ｇ得た。
19Ｆ−ＮＭＲ（ＴＨＦ−ｄ8 ）：δ−１１６．９（ｍ）
（２）重合
付加重合用触媒成分４６ｍｇを上記（１）で得た付加重合用触媒成分３３ｍｇに変更したこと以外は実施例１と同様に行い、エチレン／１−ヘキセン共重合体０．２ｇを得た。重合活性２．０×１０５ ｇ／ｍｏｌ／ｈ、ＳＣＢ＝９．５、融点＝１１５．４℃、Ｍｗ＝６２７００、Ｍｗ／Ｍｎ＝１．９であった。結果を表１に示す。
【０１８０】
［比較例２］
（１）付加重合用触媒成分の製造
窒素置換した１００ ｍＬ二口フラスコにトルエン５ｍＬ、ヘキサデカフルオロセバシン酸０．９８ｇ（２．０ｍｍｏｌ）を入れ、ジエチル亜鉛 （２．０２ｍｍｏｌ／ｍＬ、ヘキサン溶液）２ｍＬ（４．０ｍｍｏｌ）を氷浴下で滴下した後、水３６μＬ（２．０ｍｍｏｌ）を氷浴下で滴下した。４０℃まで昇温し、1時間攪拌した。室温まで放冷した後、揮発成分を減圧溜去し、４０℃で４時間減圧乾燥することにより、白色固体なる付加重合用触媒成分１．２ｇ得た。
（２）重合
付加重合用触媒成分４６ｍｇを上記（１）で得た付加重合用触媒成分５９ｍｇに変更したこと以外は実施例１と同様に行い、エチレン／１−ヘキセン共重合体５．６ｇを得た。重合活性５．６×１０７ ｇ／ｍｏｌ／ｈ、ＳＣＢ＝８．５、融点＝１１４．２℃、Ｍｗ＝６６０００、Ｍｗ／Ｍｎ＝２．０であった。結果を表１に示す。
【０１８１】
［比較例３］
（１）付加重合用触媒成分の製造
窒素置換した２００ ｍＬ二口フラスコにトルエン５０ｍＬ、ジエチル亜鉛 （２．０２ｍｍｏｌ／ｍＬ、ヘキサン溶液）１０ｍＬ（２０ｍｍｏｌ）を入れ、ヘプタフルオロ酪酸（式［１］で表わされる化合物）２．６ｍＬ（２０ｍｍｏｌ）と水１８０μＬ（１０ｍｍｏｌ）を氷浴下で滴下した後、４０℃まで昇温し、１時間攪拌した。室温まで放冷した後、揮発成分を減圧溜去し、４０℃で４時間減圧乾燥することにより、以下のＮＭＲデータを有する白色固体４．０ｇ得た。  
１３Ｃ−ＮＭＲ（ＴＨＦ−ｄ８）：δ１６４．７（ｍ），１３０−１０５（ｍ）
１９Ｆ−ＮＭＲ（ＴＨＦ−ｄ８）:δ−７８．１（ｓ），−１１４．９（ｍ），−１２４．０（ｍ）
（２）重合
付加重合用触媒成分３０ｍｇ（１０３μｍｏｌ−Ｚｎ）を上記白色固体５５ｍｇに変更したこと、ビス（ｎ−ブチルシクロペンタジエニル）ジルコニウムジクロライドをエチレンビス（インデニル）ジルコニウムジクロライド（１μｍｏｌ／ｍＬ、トルエン溶液）０．２ｍＬ（０．２μｍｏｌ）に変更したこと以外は実施例１と同様に行い、エチレン／１−ヘキセン共重合体４．２ｇが得られた。重合活性４．２×１０７ ｇ／ｍｏｌ／ｈ、ＳＣＢ＝１０．３、融点＝１１２．４℃、Ｍｗ＝６６０００、Ｍｗ／Ｍｎ＝１．９であった。結果を表１に示した。
【０１８２】
【表１】
2012072375.tif 000012